(57)【要約】［課題］  硬化させることによって、非接着体に対する接着性及び密着性に優れた硬化物を形成することができる硬化性組成物を提供する。［解決手段］  下記式（Ｘ）で表される化合物（Ａ）又は重合安定剤（Ｂ）、並びに、ポリオルガノシルセスキオキサンを含有し、2016204114.tif 000102［ｒ１：４〜２０の整数。Ｌ：エポキシ基、オキセタニル基、又はビニルエーテル基。Ｒ１１、Ｒ１２：置換基を有していてもよい炭化水素基。ｓ１：１〜３の整数。ｔ１：０〜２の整数（ｓ１＋ｔ１＝３）。Ｒ１３、Ｒ１４：水素原子又は置換基を有していてもよい炭化水素基。］、前記ポリオルガノシルセスキオキサンが、数平均分子量１０００〜３０００、分子量分散度１．０〜３．０であり、下記式（１）で表される構成単位を有し、下記式（Ｉ）で表される構成単位と、下記式（ＩＩ）で表される構成単位の割合が５以上であり、シロキサン構成単位の全量に対する下記式（１）で表される構成単位及び下記式（４）で表される構成単位の割合が５５〜１００モル％であることを特徴とする硬化性組成物。2016204114.tif 000103［Ｒ１：エポキシ基を含有する基。Ｒａ、Ｒｂ：エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子。Ｒｃ：水素原子又は炭素数１〜４のアルキル基。］
2016204114.tif 000002
【特許請求の範囲】
【請求項１】
下記式（Ｘ）
【化１】
2016204114.tif 000080
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）又は重合安定剤（Ｂ）、並びに、下記構成を有し、数平均分子量が１０００〜３０００、分子量分散度（重量平均分子量／数平均分子量）が１．０〜３．０であるポリオルガノシルセスキオキサンを含有することを特徴とする硬化性組成物。
ポリオルガノシルセスキオキサンの構成：下記式（１）
【化２】
2016204114.tif 000081
［式（１）中、Ｒ1は、エポキシ基を含有する基を示す。］
で表される構成単位を有し、下記式（Ｉ）
【化３】
2016204114.tif 000082
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000083
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000084
［式（４）中、Ｒ1は、式（１）におけるものと同じ。Ｒcは、式（II）におけるものと同じ。］
で表される構成単位の割合が５５〜１００モル％である
【請求項２】
前記ポリオルガノシルセスキオキサンが、さらに、下記式（２）
【化６】
2016204114.tif 000085
［式（２）中、Ｒ2は、置換若しくは無置換のアリール基、置換若しくは無置換のアラルキル基、置換若しくは無置換のシクロアルキル基、置換若しくは無置換のアルキル基、又は、置換若しくは無置換のアルケニル基を示す。］
で表される構成単位を有する請求項１に記載の硬化性組成物。
【請求項３】
上記Ｒ2が、置換若しくは無置換のアリール基である請求項２に記載の硬化性組成物。
【請求項４】
上記Ｒ1が、下記式（１ａ）
【化７】
2016204114.tif 000086
［式（１ａ）中、Ｒ1aは、直鎖又は分岐鎖状のアルキレン基を示す。］
で表される基、下記式（１ｂ）
【化８】
2016204114.tif 000087
［式（１ｂ）中、Ｒ1bは、直鎖又は分岐鎖状のアルキレン基を示す。］
で表される基、下記式（１ｃ）
【化９】
2016204114.tif 000088
［式（１ｃ）中、Ｒ1cは、直鎖又は分岐鎖状のアルキレン基を示す。］
で表される基、及び、下記式（１ｄ）
【化１０】
2016204114.tif 000089
［式（１ｄ）中、Ｒ1dは、直鎖又は分岐鎖状のアルキレン基を示す。］
で表される基からなる群より選択される１種以上の基である請求項１〜３のいずれか１項に記載の硬化性組成物。
【請求項５】
化合物（Ａ）が、下記式（Ｘ１）
【化１１】
2016204114.tif 000090
［式（Ｘ１）中、ｒ２は４〜２０の整数を示す。Ｒ15及びＲ16は、それぞれ、置換基を有していてもよい炭化水素基を示す。ｓ２は１〜３の整数を示し、ｔ２は０〜２の整数を示し、ｓ２＋ｔ２は３である。Ｒ17及びＲ18は、それぞれ、水素原子又は置換基を有していてもよい炭化水素基を示す。］
で表される化合物及び下記式（Ｘ２）
【化１２】
2016204114.tif 000091
［式（Ｘ２）中、ｒ３は４〜２０の整数を示す。Ｒ19及びＲ20は、それぞれ、置換基を有していてもよい炭化水素基を示す。ｓ３は１〜３の整数を示し、ｔ３は０〜２の整数を示し、ｓ３＋ｔ３は３である。Ｒ21及びＲ22は、それぞれ、水素原子又は置換基を有していてもよい炭化水素基を示す。］
で表される化合物からなる群より選択される少なくとも１種のエポキシ基含有シラン化合物である、請求項１〜４のいずれか１項に記載の硬化性組成物。
【請求項６】
さらに、重合開始剤を含有する請求項１〜５のいずれか１項に記載の硬化性組成物。
【請求項７】
重合安定剤（Ｂ）を含有し、さらにシランカップリング剤を含有する請求項１〜６のいずれか１項に記載の硬化性組成物。
【請求項８】
接着剤組成物である請求項１〜７のいずれか１項に記載の硬化性組成物。
【請求項９】
基材の少なくとも一方の面に、請求項８に記載の硬化性組成物から形成された接着剤層を有する接着シート。
【請求項１０】
請求項１〜８のいずれか１項に記載の硬化性組成物を硬化させて得られる硬化物。
【請求項１１】
基材の少なくとも一方の面に、下記式（Ｘ）
【化１】
2016204114.tif 000092
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）を含有するアンカーコート層、及び、下記構成を有し、数平均分子量が１０００〜３０００、分子量分散度（重量平均分子量／数平均分子量）が１．０〜３．０であるポリオルガノシルセスキオキサンを含有する硬化性組成物により形成された接着剤層を有し、前記接着剤層が前記アンカーコート層の表面上に設けられていることを特徴とする接着シート。
ポリオルガノシルセスキオキサンの構成：下記式（１）
【化２】
2016204114.tif 000093
［式（１）中、Ｒ1は、エポキシ基を含有する基を示す。］
で表される構成単位を有し、下記式（Ｉ）
【化３】
2016204114.tif 000094
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000095
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000096
［式（４）中、Ｒ1は、式（１）におけるものと同じ。Ｒcは、式（II）におけるものと同じ。］
で表される構成単位の割合が５５〜１００モル％である
【請求項１２】
請求項９又は１１に記載の接着シートの接着剤層に被接着層が貼付された積層物。
【請求項１３】
基材の少なくとも一方の面に、下記式（Ｘ）
【化１】
2016204114.tif 000097
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）を含有する組成物を用いてアンカーコート層を形成する工程、及び、前記アンカーコート層の表面上に、下記構成を有し、数平均分子量が１０００〜３０００、分子量分散度（重量平均分子量／数平均分子量）が１．０〜３．０であるポリオルガノシルセスキオキサンを含有する硬化性組成物を用いて接着剤層を形成する工程を含むことを特徴とする請求項１１に記載の接着シートの製造方法。
ポリオルガノシルセスキオキサンの構成：下記式（１）
【化２】
2016204114.tif 000098
［式（１）中、Ｒ1は、エポキシ基を含有する基を示す。］
で表される構成単位を有し、下記式（Ｉ）
【化３】
2016204114.tif 000099
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000100
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000101
［式（４）中、Ｒ1は、式（１）におけるものと同じ。Ｒcは、式（II）におけるものと同じ。］
で表される構成単位の割合が５５〜１００モル％である
【請求項１４】
請求項１２に記載の積層物を有する装置。
【発明の詳細な説明】
【技術分野】
【０００１】
本発明は、硬化性組成物、前記硬化性組成物を用いて形成された接着剤層を有する接着シート、前記硬化性組成物の硬化物、及び前記接着シートの接着剤層に被接着層が貼付された積層物に関する。また、本発明は、接着シート、前記接着シートの製造方法、及び前記接着シートの接着剤層に被接着層が貼付された積層物に関する。また、本発明は、前記積層物を有する装置に関する。本願は、２０１５年６月１７日に、日本に出願した特願２０１５−１２２３４４号及び特願２０１５−１２２３４７号の優先権を主張し、その内容をここに援用する。
【背景技術】
【０００２】
半導体の積層や電子部品の接着には、接着剤が用いられている。このような接着剤としては、ベンゾシクロブテン（ＢＣＢ）、ノボラック系エポキシ樹脂、又はポリオルガノシルセスキオキサンを含有する熱硬化型接着剤が知られている（特許文献１、２参照）。【０００３】
ところで、積層半導体は、その製造過程で高温に晒される。このため、半導体の積層に用いる接着剤には、高い密着性、耐久性が求められる。しかし、ＢＣＢを含有する熱硬化型接着剤を硬化させるためには２００〜３５０℃程度の高温で加熱することが必要であり、前記高温に曝されることで被接着物がダメージを受ける可能性があった。また、ノボラック系エポキシ樹脂を含有する熱硬化型接着剤は、鉛フリー半田リフローなどの高温プロセス（例えば、２６０〜２８０℃）に付した際に接着剤が分解してアウトガスが発生し、それにより密着性が低下する問題があった。【０００４】
一方、ポリオルガノシルセスキオキサンを含有する熱硬化型接着剤は、ＢＣＢを含有する熱硬化型接着剤に比べて低温で硬化させることができ、基板に対して接着性及び密着性に優れた硬化物を形成することができる。また、高温プロセスに付した際にも接着性を維持することができる。【０００５】
また、接着剤の半導体への高い密着性を付与するために、半導体にシランカップリング剤を塗布してから接着剤を塗布することで接着剤の密着性を向上させる方法や、接着剤にシランカップリング剤を配合する方法が知られている。
【先行技術文献】
【特許文献】
【０００６】
【特許文献１】特開２００９−２７９８４０号公報
【特許文献２】特開２０１０−２２６０６０号公報
【発明の概要】
【発明が解決しようとする課題】
【０００７】
しかしながら、ポリオルガノシルセスキオキサンを含有する硬化型接着剤は、接着剤を塗布後、接着剤に含まれる溶剤を除去するための乾燥中に接着剤が一部硬化することにより、接着層に被接着体を接着させる際に接着不良を起こすことがあった。【０００８】
従って、本発明の目的は、硬化させることによって、被接着体に対する接着性及び密着性に優れた硬化物を形成することができる硬化性組成物を提供することにある。また、本発明の他の目的は、低温で硬化して、耐熱性、耐クラック性（若しくは耐冷熱衝撃性）に優れた硬化物を形成することができる硬化性組成物を提供することにある。
さらに、本発明の他の目的は、被接着体に対する接着性及び密着性に優れた硬化物を提供することにある。また、本発明の他の目的は、耐熱性、耐クラック性（若しくは耐冷熱衝撃性）に優れた硬化物を提供することにある。
さらに、本発明の他の目的は、前記硬化性組成物を用いて形成された接着剤層を有する接着シートを提供することにある。さらに、本発明の他の目的は、前記硬化性組成物で被接着体を接着して得られる積層物、及び該積層物を有する装置を提供することにある。【０００９】
また、シランカップリング剤を用いることで接着剤の半導体への密着性は向上するものの、冷熱サイクル（加熱と冷却を周期的に繰り返すこと）のような熱衝撃が加えられた場合に、クラック（ひび割れ）が発生することがあった。【００１０】
さらに、ポリオルガノシルセスキオキサンを含有する熱硬化型接着剤は、高温プロセスに付した際にも接着性を維持することができる。しかし、ポリオルガノシルセスキオキサンを含有する熱硬化型接着剤の硬化物も、熱衝撃を付与することによりクラックが発生し易いことが問題であった。【００１１】
従って、本発明の他の目的は、耐クラック性（若しくは耐冷熱衝撃性）、耐熱性、被接着体に対する接着性及び密着性に優れた硬化物を形成することができる硬化性組成物を提供することにある。
さらに、本発明の他の目的は、耐クラック性（若しくは耐冷熱衝撃性）、耐熱性、被接着体に対する接着性及び密着性に優れた硬化物を提供することにある。さらに、本発明の他の目的は、前記硬化性組成物を用いて形成された接着剤層を有する接着シートを提供することにある。さらに、本発明の他の目的は、耐クラック性（若しくは耐冷熱衝撃性）、耐熱性、被接着体に対する接着性及び密着性に優れた接着シート及びその製造方法を提供することにある。さらに、本発明の他の目的は、前記接着シートで被接着体を接着して得られる積層物、及び該積層物を有する装置を提供することにある。
【課題を解決するための手段】
【００１２】
本発明者らは、上記課題を解決するため鋭意検討した結果、被接着体の接着に、特定のポリシルセスキオキサンと特定のエポキシ基含有シラン化合物とを用いることによって、耐クラック性（若しくは耐冷熱衝撃性）、耐熱性、被接着体に対する接着性及び密着性に優れた接着シートが得られることを見出した。また、特定のポリシルセスキオキサンと重合安定剤とを含有する硬化性組成物を硬化させることによって、被接着体に対する接着性及び密着性に優れた硬化物を形成できることを見出した。本発明は、これらの知見に基づいて完成されたものである。【００１３】
すなわち、本発明は、下記式（Ｘ）
【化１】
2016204114.tif 000003
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）又は重合安定剤（Ｂ）、並びに、下記構成を有し、数平均分子量が１０００〜３０００、分子量分散度（重量平均分子量／数平均分子量）が１．０〜３．０であるポリオルガノシルセスキオキサンを含有することを特徴とする硬化性組成物を提供する。
ポリオルガノシルセスキオキサンの構成：下記式（１）
【化２】
2016204114.tif 000004
［式（１）中、Ｒ1は、エポキシ基を含有する基を示す。］
で表される構成単位を有し、下記式（Ｉ）
【化３】
2016204114.tif 000005
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000006
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000007
［式（４）中、Ｒ1は、式（１）におけるものと同じ。Ｒcは、式（II）におけるものと同じ。］
で表される構成単位の割合が５５〜１００モル％である【００１４】
前記ポリオルガノシルセスキオキサンは、さらに、下記式（２）
【化６】
2016204114.tif 000008
［式（２）中、Ｒ2は、置換若しくは無置換のアリール基、置換若しくは無置換のアラルキル基、置換若しくは無置換のシクロアルキル基、置換若しくは無置換のアルキル基、又は、置換若しくは無置換のアルケニル基を示す。］
で表される構成単位を有することが好ましい。【００１５】
前記ポリオルガノシルセスキオキサンにおいて、上記Ｒ2は、置換若しくは無置換のアリール基であることが好ましい。【００１６】
前記ポリオルガノシルセスキオキサンにおいて、上記Ｒ1は、下記式（１ａ）
【化７】
2016204114.tif 000009
［式（１ａ）中、Ｒ1aは、直鎖又は分岐鎖状のアルキレン基を示す。］
で表される基、下記式（１ｂ）
【化８】
2016204114.tif 000010
［式（１ｂ）中、Ｒ1bは、直鎖又は分岐鎖状のアルキレン基を示す。］
で表される基、下記式（１ｃ）
【化９】
2016204114.tif 000011
［式（１ｃ）中、Ｒ1cは、直鎖又は分岐鎖状のアルキレン基を示す。］
で表される基、及び、下記式（１ｄ）
【化１０】
2016204114.tif 000012
［式（１ｄ）中、Ｒ1dは、直鎖又は分岐鎖状のアルキレン基を示す。］
で表される基からなる群より選択される１種以上の基であることが好ましい。【００１７】
前記化合物（Ａ）は、下記式（Ｘ１）
【化１１】
2016204114.tif 000013
［式（Ｘ１）中、ｒ２は４〜２０の整数を示す。Ｒ15及びＲ16は、それぞれ、置換基を有していてもよい炭化水素基を示す。ｓ２は１〜３の整数を示し、ｔ２は０〜２の整数を示し、ｓ２＋ｔ２は３である。Ｒ17及びＲ18は、それぞれ、水素原子又は置換基を有していてもよい炭化水素基を示す。］
で表される化合物及び下記式（Ｘ２）
【化１２】
2016204114.tif 000014
［式（Ｘ２）中、ｒ３は４〜２０の整数を示す。Ｒ19及びＲ20は、それぞれ、置換基を有していてもよい炭化水素基を示す。ｓ３は１〜３の整数を示し、ｔ３は０〜２の整数を示し、ｓ３＋ｔ３は３である。Ｒ21及びＲ22は、それぞれ、水素原子又は置換基を有していてもよい炭化水素基を示す。］
で表される化合物からなる群より選択される少なくとも１種のエポキシ基含有シラン化合物であることが好ましい。【００１８】
前記硬化性組成物は、さらに、重合開始剤を含有することが好ましい。【００１９】
重合安定剤（Ｂ）を含有する前記硬化性組成物は、さらにシランカップリング剤を含有することが好ましい。【００２０】
前記硬化性組成物は、接着剤組成物であることが好ましい。【００２１】
また、本発明は、基材の少なくとも一方の面に、前記の硬化性組成物から形成された接着剤層を有する接着シートを提供する。【００２２】
また、本発明は、前記の硬化性組成物を硬化させて得られる硬化物を提供する。【００２３】
また、本発明は、基材の少なくとも一方の面に、下記式（Ｘ）
【化１】
2016204114.tif 000015
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）を含有するアンカーコート層、及び、下記構成を有し、数平均分子量が１０００〜３０００、分子量分散度（重量平均分子量／数平均分子量）が１．０〜３．０であるポリオルガノシルセスキオキサンを含有する硬化性組成物により形成された接着剤層を有し、前記接着剤層が前記アンカーコート層の表面上に設けられていることを特徴とする接着シートを提供する。
ポリオルガノシルセスキオキサンの構成：下記式（１）
【化２】
2016204114.tif 000016
［式（１）中、Ｒ1は、エポキシ基を含有する基を示す。］
で表される構成単位を有し、下記式（Ｉ）
【化３】
2016204114.tif 000017
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000018
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000019
［式（４）中、Ｒ1は、式（１）におけるものと同じ。Ｒcは、式（II）におけるものと同じ。］
で表される構成単位の割合が５５〜１００モル％である【００２４】
また、本発明は、前記の接着シートの接着剤層に被接着層が貼付された積層物を提供する。【００２５】
また、本発明は、基材の少なくとも一方の面に、下記式（Ｘ）
【化１】
2016204114.tif 000020
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）を含有する組成物を用いてアンカーコート層を形成する工程、及び、前記アンカーコート層の表面上に、下記構成を有し、数平均分子量が１０００〜３０００、分子量分散度（重量平均分子量／数平均分子量）が１．０〜３．０であるポリオルガノシルセスキオキサンを含有する硬化性組成物を用いて接着剤層を形成する工程を含むことを特徴とする前記の接着シートの製造方法を提供する。
ポリオルガノシルセスキオキサンの構成：下記式（１）
【化２】
2016204114.tif 000021
［式（１）中、Ｒ1は、エポキシ基を含有する基を示す。］
で表される構成単位を有し、下記式（Ｉ）
【化３】
2016204114.tif 000022
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000023
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000024
［式（４）中、Ｒ1は、式（１）におけるものと同じ。Ｒcは、式（II）におけるものと同じ。］
で表される構成単位の割合が５５〜１００モル％である【００２６】
また、本発明は、前記の積層物を有する装置を提供する。【００２７】
すなわち、本発明は、以下に関する。
［１］下記式（Ｘ）
【化１】
2016204114.tif 000025
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）又は重合安定剤（Ｂ）、並びに、下記構成を有し、数平均分子量が１０００〜３０００、分子量分散度（重量平均分子量／数平均分子量）が１．０〜３．０であるポリオルガノシルセスキオキサンを含有することを特徴とする硬化性組成物。
ポリオルガノシルセスキオキサンの構成：下記式（１）
【化２】
2016204114.tif 000026
［式（１）中、Ｒ1は、エポキシ基を含有する基を示す。］
で表される構成単位を有し、下記式（Ｉ）
【化３】
2016204114.tif 000027
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000028
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000029
［式（４）中、Ｒ1は、式（１）におけるものと同じ。Ｒcは、式（II）におけるものと同じ。］
で表される構成単位の割合が５５〜１００モル％である
［２］前記ポリオルガノシルセスキオキサンが、さらに、下記式（２）
【化６】
2016204114.tif 000030
［式（２）中、Ｒ2は、置換若しくは無置換のアリール基、置換若しくは無置換のアラルキル基、置換若しくは無置換のシクロアルキル基、置換若しくは無置換のアルキル基、又は、置換若しくは無置換のアルケニル基を示す。］
で表される構成単位を有する［１］に記載の硬化性組成物。
［３］上記Ｒ2が、置換若しくは無置換のアリール基である［２］に記載の硬化性組成物。
［４］上記Ｒ1が、下記式（１ａ）
【化７】
2016204114.tif 000031
［式（１ａ）中、Ｒ1aは、直鎖又は分岐鎖状のアルキレン基を示す。］
で表される基、下記式（１ｂ）
【化８】
2016204114.tif 000032
［式（１ｂ）中、Ｒ1bは、直鎖又は分岐鎖状のアルキレン基を示す。］
で表される基、下記式（１ｃ）
【化９】
2016204114.tif 000033
［式（１ｃ）中、Ｒ1cは、直鎖又は分岐鎖状のアルキレン基を示す。］
で表される基、及び、下記式（１ｄ）
【化１０】
2016204114.tif 000034
［式（１ｄ）中、Ｒ1dは、直鎖又は分岐鎖状のアルキレン基を示す。］
で表される基からなる群より選択される１種以上の基である［１］〜［３］のいずれか１つに記載の硬化性組成物。
［５］化合物（Ａ）が、下記式（Ｘ１）
【化１１】
2016204114.tif 000035
［式（Ｘ１）中、ｒ２は４〜２０の整数を示す。Ｒ15及びＲ16は、それぞれ、置換基を有していてもよい炭化水素基を示す。ｓ２は１〜３の整数を示し、ｔ２は０〜２の整数を示し、ｓ２＋ｔ２は３である。Ｒ17及びＲ18は、それぞれ、水素原子又は置換基を有していてもよい炭化水素基を示す。］
で表される化合物及び下記式（Ｘ２）
【化１２】
2016204114.tif 000036
［式（Ｘ２）中、ｒ３は４〜２０の整数を示す。Ｒ19及びＲ20は、それぞれ、置換基を有していてもよい炭化水素基を示す。ｓ３は１〜３の整数を示し、ｔ３は０〜２の整数を示し、ｓ３＋ｔ３は３である。Ｒ21及びＲ22は、それぞれ、水素原子又は置換基を有していてもよい炭化水素基を示す。］
で表される化合物からなる群より選択される少なくとも１種のエポキシ基含有シラン化合物である、［１］〜［４］のいずれか１つに記載の硬化性組成物。
［６］ポリオルガノシルセスキオキサンにおけるシロキサン構成単位の全量（１００モル％）に対する、上記式（１）で表される構成単位、上記式（２）で表される構成単位、上記式（４）で表される構成単位、及び下記式（５）
【化１６】
2016204114.tif 000037
［式（５）中、Ｒ2は、置換若しくは無置換のアリール基、置換若しくは無置換のアラルキル基、置換若しくは無置換のシクロアルキル基、置換若しくは無置換のアルキル基、又は、置換若しくは無置換のアルケニル基を示す。Ｒcは、水素原子又は炭素数１〜４のアルキル基を示す。］
で表される構成単位の割合（総量）が６０〜１００モル％である、［１］〜［５］のいずれか１つに記載の硬化性組成物。
［７］さらに、重合開始剤を含有する［１］〜［６］のいずれか１つに記載の硬化性組成物。
［８］重合安定剤（Ｂ）を含有し、さらにシランカップリング剤を含有する［１］〜［７］のいずれか１つに記載の硬化性組成物。
［９］硬化性組成物における上記ポリオルガノシルセスキオキサンの含有量（配合量）が、溶媒を除く硬化性組成物の全量（１００重量％）に対して、７０重量％以上、１００重量％未満である、［１］〜［８］のいずれか１つに記載の硬化性組成物。
［１０］化合物（Ａ）の含有量（配合量）が、上記ポリオルガノシルセスキオキサン１００重量部に対して、０．０１〜１０重量部である、［１］〜［９］のいずれか１つに記載の硬化性組成物。
［１１］重合安定剤（Ｂ）の含有量（配合量）が、上記ポリオルガノシルセスキオキサン１００重量部に対して、０．００５重量部以上である、［１］〜［１０］のいずれか１つに記載の硬化性組成物。
［１２］接着剤組成物である［１］〜［１１］のいずれか１つに記載の硬化性組成物。
［１３］基材の少なくとも一方の面に、［１２］に記載の硬化性組成物から形成された接着剤層を有する接着シート。
［１４］［１］〜［１２］のいずれか１つに記載の硬化性組成物を硬化させて得られる硬化物。
［１５］基材の少なくとも一方の面に、下記式（Ｘ）
【化１】
2016204114.tif 000038
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）を含有するアンカーコート層、及び、下記構成を有し、数平均分子量が１０００〜３０００、分子量分散度（重量平均分子量／数平均分子量）が１．０〜３．０であるポリオルガノシルセスキオキサンを含有する硬化性組成物により形成された接着剤層を有し、前記接着剤層が前記アンカーコート層の表面上に設けられていることを特徴とする接着シート。
ポリオルガノシルセスキオキサンの構成：下記式（１）
【化２】
2016204114.tif 000039
［式（１）中、Ｒ1は、エポキシ基を含有する基を示す。］
で表される構成単位を有し、下記式（Ｉ）
【化３】
2016204114.tif 000040
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000041
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000042
［式（４）中、Ｒ1は、式（１）におけるものと同じ。Ｒcは、式（II）におけるものと同じ。］
で表される構成単位の割合が５５〜１００モル％である
［１６］前記ポリオルガノシルセスキオキサンが、さらに、下記式（２）
【化６】
2016204114.tif 000043
［式（２）中、Ｒ2は、置換若しくは無置換のアリール基、置換若しくは無置換のアラルキル基、置換若しくは無置換のシクロアルキル基、置換若しくは無置換のアルキル基、又は、置換若しくは無置換のアルケニル基を示す。］
で表される構成単位を有する［１５］に記載の接着シート。
［１７］上記Ｒ2が、置換若しくは無置換のアリール基である［１６］に記載の接着シート。
［１８］上記Ｒ1が、下記式（１ａ）
【化７】
2016204114.tif 000044
［式（１ａ）中、Ｒ1aは、直鎖又は分岐鎖状のアルキレン基を示す。］
で表される基、下記式（１ｂ）
【化８】
2016204114.tif 000045
［式（１ｂ）中、Ｒ1bは、直鎖又は分岐鎖状のアルキレン基を示す。］
で表される基、下記式（１ｃ）
【化９】
2016204114.tif 000046
［式（１ｃ）中、Ｒ1cは、直鎖又は分岐鎖状のアルキレン基を示す。］
で表される基、及び、下記式（１ｄ）
【化１０】
2016204114.tif 000047
［式（１ｄ）中、Ｒ1dは、直鎖又は分岐鎖状のアルキレン基を示す。］
で表される基からなる群より選択される１種以上の基である［１５］〜［１７］のいずれか１つに記載の接着シート。
［１９］ポリオルガノシルセスキオキサンにおけるシロキサン構成単位の全量（１００モル％）に対する、上記式（１）で表される構成単位、上記式（２）で表される構成単位、上記式（４）で表される構成単位、及び下記式（５）
【化１６】
2016204114.tif 000048
［式（５）中、Ｒ2は、置換若しくは無置換のアリール基、置換若しくは無置換のアラルキル基、置換若しくは無置換のシクロアルキル基、置換若しくは無置換のアルキル基、又は、置換若しくは無置換のアルケニル基を示す。Ｒcは、水素原子又は炭素数１〜４のアルキル基を示す。］
で表される構成単位の割合（総量）が６０〜１００モル％である、［１５］〜［１８］のいずれか１つに記載の接着シート。
［２０］硬化性組成物が、さらに、重合開始剤を含有する［１５］〜［１９］のいずれか１つに記載の接着シート。
［２１］硬化性組成物における上記ポリオルガノシルセスキオキサンの含有量（配合量）が、溶媒を除く硬化性組成物の全量（１００重量％）に対して、７０重量％以上、１００重量％未満である、［１５］〜［２０］のいずれか１つに記載の接着シート。
［２２］アンカーコート層中の化合物（Ａ）の含有量（配合量）が、アンカーコート層の重量（１００重量％）に対して、９０重量％以上である、［１５］〜［２１］のいずれか１つに記載の接着シート。
［２３］［１３］及び［１５］〜［２２］のいずれか１つに記載の接着シートの接着剤層に被接着層が貼付された積層物。
［２４］基材の少なくとも一方の面に、下記式（Ｘ）
【化１】
2016204114.tif 000049
［式（Ｘ）中、ｒ１は４〜２０の整数を示す。Ｌは、エポキシ基、オキセタニル基、及びビニルエーテル基からなる群より選択される少なくとも１つの基を含有する基を示す。Ｒ11及びＲ12は、それぞれ、置換基を有していてもよい炭化水素基を示す。ｓ１は１〜３の整数を示し、ｔ１は０〜２の整数を示し、ｓ１＋ｔ１は３である。Ｒ13及びＲ14は、それぞれ、水素原子又は置換基を有していてもよい炭化水素基を示す。］
で表される化合物（Ａ）を含有する組成物を用いてアンカーコート層を形成する工程、及び、前記アンカーコート層の表面上に、下記構成を有し、数平均分子量が１０００〜３０００、分子量分散度（重量平均分子量／数平均分子量）が１．０〜３．０であるポリオルガノシルセスキオキサンを含有する硬化性組成物を用いて接着剤層を形成する工程を含むことを特徴とする［１５］〜［２２］のいずれか１つに記載の接着シートの製造方法。
ポリオルガノシルセスキオキサンの構成：下記式（１）
【化２】
2016204114.tif 000050
［式（１）中、Ｒ1は、エポキシ基を含有する基を示す。］
で表される構成単位を有し、下記式（Ｉ）
【化３】
2016204114.tif 000051
［式（Ｉ）中、Ｒaは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。］
で表される構成単位と、下記式（II）
【化４】
2016204114.tif 000052
［式（II）中、Ｒbは、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒcは、水素原子又は炭素数１〜４のアルキル基を示す。］
で表される構成単位の割合［式（Ｉ）で表される構成単位／式（II）で表される構成単位］が５以上であり、シロキサン構成単位の全量に対する上記式（１）で表される構成単位及び下記式（４）
【化５】
2016204114.tif 000053
［式（４）中、Ｒ1は、式（１）におけるものと同じ。Ｒcは、式（II）におけるものと同じ。］
で表される構成単位の割合が５５〜１００モル％である
［２５］［２３］に記載の積層物を有する装置。
【発明の効果】
【００２８】
本発明の硬化性組成物は、上記構成を有するため、被接着体に対する接着性及び密着性に優れた硬化物を形成することができる。特に、上記式（Ｘ）で表される化合物（Ａ）を含有する本発明の硬化性組成物（後述の第一の本発明の硬化性組成物）は、耐クラック性、耐熱性、被接着体に対する接着性及び密着性に優れた硬化物）を形成することができる。また、重合安定剤（Ｂ）を含有する本発明の硬化性組成物（後述の第二の本発明の硬化性組成物）は、被接着体に対する接着性及び密着性に優れた硬化物（さらには、低温で硬化して、耐熱性、耐クラック性に優れた硬化物）を形成することができる。このため、本発明の硬化性組成物は、接着剤組成物（接着剤）として好ましく使用できる。また、当該硬化性組成物を用いることにより、接着シート及び積層物を得ることができる。また、本発明の接着シートは、上記構成を有するため、耐熱性、耐クラック性、被接着体に対する接着性及び密着性に優れる。
そして、本発明の硬化性組成物や接着シートを使用して得られた積層物（例えば、半導体チップの三次元積層体等）は、従来の半導体よりもより高集積、省電力であるため、実装密度を向上させつつ高性能な電子機器を提供することができる。特に、積層物中の接着層のクラックや剥離は、積層物の製造時や製造された半導体チップ、ウエハ等において配線の破壊の原因となり、結果として積層物や該積層物を用いた装置の故障の原因となる。このため、被接着体に対する接着性、密着性、耐熱性、耐クラック性の高い接着剤は積層物を構成する材料として非常に重要である。従って、本発明の硬化性組成物によれば、信頼性の高い積層物を得ることができる。
【図面の簡単な説明】
【００２９】
【図１】硬化物の耐熱性の評価方法を示す説明図（熱重量分析結果の模式図）である。
【発明を実施するための形態】
【００３０】
本発明の接着シートは、下記式（Ｘ）で表される化合物（Ａ）（以下、単に「化合物（Ａ）」と称する場合がある）又は重合安定剤（Ｂ）、並びにポリオルガノシルセスキオキサンが用いられていることを特徴とする。このような接着シートとしては、例えば、（１）基材の少なくとも一方の面に、本発明の硬化性剤組成物から形成された接着剤層を有する接着シート、（２）基材の少なくとも一方の面に、化合物（Ａ）を含有するアンカーコート層、及び、ポリオルガノシルセスキオキサンを含有する硬化性組成物により形成された接着剤層を有し、前記接着剤層が前記アンカーコート層の表面上に設けられている接着シートが挙げられる。
【化１】
2016204114.tif 000054
【００３１】
本発明の硬化性組成物は、ポリオルガノシルセスキオキサン、及び、化合物（Ａ）若しくは重合安定剤（Ｂ）を含有する硬化性組成物である。なお、化合物（Ａ）を含有する本発明の硬化性組成物を「第一の本発明の硬化性組成物」と称する場合がある。また、重合安定剤（Ｂ）を含有する本発明の硬化性組成物を「第二の本発明の硬化性組成物」と称する場合がある。また、本明細書では、第一の本発明の硬化性組成物及び第二の本発明の硬化性組成物を総称して「本発明の硬化性組成物」と称する。さらに、本発明の硬化性組成物は、化合物（Ａ）及び重合安定剤（Ｂ）の一方を少なくとも含むが、両方を含んでいてもよい。
【００３２】
（ポリオルガノシルセスキオキサン）
上記ポリオルガノシルセスキオキサン（シルセスキオキサン）は、下記式（１）で表される構成単位を有し；下記式（Ｉ）で表される構成単位（「Ｔ３体」と称する場合がある）と、下記式（II）で表される構成単位（「Ｔ２体」と称する場合がある）の割合［式（Ｉ）で表される構成単位／式（II）で表される構成単位；「Ｔ３体／Ｔ２体」と記載する場合がある］が５以上であり；シロキサン構成単位の全量（１００モル％）に対する下記式（１）で表される構成単位及び後述の式（４）で表される構成単位の割合（総量）が５５〜１００モル％であり；数平均分子量が１０００〜３０００であり；分子量分散度［重量平均分子量／数平均分子量］が１．０〜３．０である。なお、本明細書では、上記ポリオルガノシルセスキオキサンを、「本発明のポリオルガノシルセスキオキサン」と称する場合がある。
【化２】
2016204114.tif 000055
【化３】
2016204114.tif 000056
【化４】
2016204114.tif 000057
【００３３】
上記式（１）で表される構成単位は、一般に［ＲＳｉＯ3/2］で表されるシルセスキオキサン構成単位（いわゆるＴ単位）である。なお、上記式中のＲは、水素原子又は一価の有機基を示し、以下においても同じである。上記式（１）で表される構成単位は、対応する加水分解性三官能シラン化合物（具体的には、例えば、後述の式（ａ）で表される化合物）の加水分解及び縮合反応により形成される。
【００３４】
式（１）中のＲ1は、エポキシ基を含有する基（一価の基）を示す。即ち、本発明のポリオルガノシルセスキオキサンは、分子内にエポキシ基を少なくとも有するカチオン硬化性化合物（カチオン重合性化合物）である。上記エポキシ基を含有する基としては、オキシラン環を有する公知乃至慣用の基が挙げられ、特に限定されないが、硬化性組成物の硬化性、硬化物の耐熱性の観点で、下記式（１ａ）で表される基、下記式（１ｂ）で表される基、下記式（１ｃ）で表される基、下記式（１ｄ）で表される基が好ましく、より好ましくは下記式（１ａ）で表される基、下記式（１ｃ）で表される基、さらに好ましくは下記式（１ａ）で表される基である。
【化７】
2016204114.tif 000058
【化８】
2016204114.tif 000059
【化９】
2016204114.tif 000060
【化１０】
2016204114.tif 000061
【００３５】
上記式（１ａ）中、Ｒ1aは、直鎖又は分岐鎖状のアルキレン基を示す。直鎖又は分岐鎖状のアルキレン基としては、例えば、メチレン基、メチルメチレン基、ジメチルメチレン基、エチレン基、プロピレン基、トリメチレン基、テトラメチレン基、ペンタメチレン基、ヘキサメチレン基、デカメチレン基等の炭素数１〜１０の直鎖又は分岐鎖状のアルキレン基が挙げられる。中でも、Ｒ1aとしては、硬化性組成物の硬化性の観点で、炭素数１〜４の直鎖状のアルキレン基、炭素数３又は４の分岐鎖状のアルキレン基が好ましく、より好ましくはエチレン基、トリメチレン基、プロピレン基、さらに好ましくはエチレン基、トリメチレン基である。
【００３６】
上記式（１ｂ）中、Ｒ1bは、直鎖又は分岐鎖状のアルキレン基を示し、Ｒ1aと同様の基が例示される。中でも、Ｒ1bとしては、硬化性組成物の硬化性の観点で、炭素数１〜４の直鎖状のアルキレン基、炭素数３又は４の分岐鎖状のアルキレン基が好ましく、より好ましくはエチレン基、トリメチレン基、プロピレン基、さらに好ましくはエチレン基、トリメチレン基である。
【００３７】
上記式（１ｃ）中、Ｒ1cは、直鎖又は分岐鎖状のアルキレン基を示し、Ｒ1aと同様の基が例示される。中でも、Ｒ1cとしては、硬化性組成物の硬化性の観点で、炭素数１〜４の直鎖状のアルキレン基、炭素数３又は４の分岐鎖状のアルキレン基が好ましく、より好ましくはエチレン基、トリメチレン基、プロピレン基、さらに好ましくはエチレン基、トリメチレン基である。
【００３８】
上記式（１ｄ）中、Ｒ1dは、直鎖又は分岐鎖状のアルキレン基を示し、Ｒ1aと同様の基が例示される。中でも、Ｒ1dとしては、硬化性組成物の硬化性の観点で、炭素数１〜４の直鎖状のアルキレン基、炭素数３又は４の分岐鎖状のアルキレン基が好ましく、より好ましくはエチレン基、トリメチレン基、プロピレン基、さらに好ましくはエチレン基、トリメチレン基である。
【００３９】
式（１）中のＲ1としては、特に、上記式（１ａ）で表される基であって、Ｒ1aがエチレン基である基［中でも、２−（３，４−エポキシシクロヘキシル）エチル基］が好ましい。
【００４０】
本発明のポリオルガノシルセスキオキサンは、上記式（１）で表される構成単位を１種のみ有するものであってもよいし、上記式（１）で表される構成単位を２種以上有するものであってもよい。
【００４１】
本発明のポリオルガノシルセスキオキサンは、シルセスキオキサン構成単位［ＲＳｉＯ3/2］として、上記式（１）で表される構成単位以外にも、下記式（２）で表される構成単位を有していてもよい。
【化６】
2016204114.tif 000062
【００４２】
上記式（２）で表される構成単位は、一般に［ＲＳｉＯ3/2］で表されるシルセスキオキサン構成単位（Ｔ単位）である。即ち、上記式（２）で表される構成単位は、対応する加水分解性三官能シラン化合物（具体的には、例えば、後述の式（ｂ）で表される化合物）の加水分解及び縮合反応により形成される。
【００４３】
式（２）中、Ｒ2は、置換若しくは無置換のアリール基、置換若しくは無置換のアラルキル基、置換若しくは無置換のシクロアルキル基、置換若しくは無置換のアルキル基、又は、置換若しくは無置換のアルケニル基を示す。上記アリール基としては、例えば、フェニル基、トリル基、ナフチル基等が挙げられる。上記アラルキル基としては、例えば、ベンジル基、フェネチル基等が挙げられる。上記シクロアルキル基としては、例えば、シクロブチル基、シクロペンチル基、シクロヘキシル基等が挙げられる。上記アルキル基としては、例えば、メチル基、エチル基、プロピル基、ｎ−ブチル基、イソプロピル基、イソブチル基、ｓ−ブチル基、ｔ−ブチル基、イソペンチル基等の直鎖又は分岐鎖状のアルキル基が挙げられる。上記アルケニル基としては、例えば、ビニル基、アリル基、イソプロペニル基等の直鎖又は分岐鎖状のアルケニル基が挙げられる。
【００４４】
上述の置換アリール基、置換アラルキル基、置換シクロアルキル基、置換アルキル基、置換アルケニル基としては、上述のアリール基、アラルキル基、シクロアルキル基、アルキル基、アルケニル基のそれぞれにおける水素原子又は主鎖骨格の一部若しくは全部が、エーテル基、エステル基、カルボニル基、シロキサン基、ハロゲン原子（フッ素原子等）、アクリル基、メタクリル基、メルカプト基、アミノ基、及びヒドロキシ基（水酸基）からなる群より選択された少なくとも１種で置換された基が挙げられる。
【００４５】
中でも、Ｒ2としては、置換若しくは無置換のアリール基、置換若しくは無置換のアルキル基、置換若しくは無置換のアルケニル基が好ましく、より好ましくは置換若しくは無置換のアリール基、さらに好ましくはフェニル基である。
【００４６】
本発明のポリオルガノシルセスキオキサンにおける上述の各シルセスキオキサン構成単位（式（１）で表される構成単位、式（２）で表される構成単位）の割合は、これらの構成単位を形成するための原料（加水分解性三官能シラン）の組成により適宜調整することが可能である。
【００４７】
本発明のポリオルガノシルセスキオキサンは、上記式（１）で表される構成単位及び式（２）で表される構成単位以外にも、さらに、上記式（１）で表される構成単位及び式（２）で表される構成単位以外のシルセスキオキサン構成単位［ＲＳｉＯ3/2］、［Ｒ3ＳｉＯ1/2］で表される構成単位（いわゆるＭ単位）、［Ｒ2ＳｉＯ2/2］で表される構成単位（いわゆるＤ単位）、及び［ＳｉＯ4/2］で表される構成単位（いわゆるＱ単位）からなる群より選択される少なくとも１種のシロキサン構成単位を有していてもよい。なお、上記式（１）で表される構成単位及び式（２）で表される構成単位以外のシルセスキオキサン構成単位としては、例えば、下記式（３）で表される構成単位等が挙げられる。
【化１３】
2016204114.tif 000063
【００４８】
本発明のポリオルガノシルセスキオキサンにおける上記式（Ｉ）で表される構成単位（Ｔ３体）と、上記式（II）で表される構成単位（Ｔ２体）の割合［Ｔ３体／Ｔ２体］は、上述のように５以上であり、好ましくは５〜１８、より好ましくは６〜１６、さらに好ましくは７〜１４である。上記割合［Ｔ３体／Ｔ２体］を５以上とすることにより、硬化物の接着性が著しく向上する。
【００４９】
なお、上記式（Ｉ）で表される構成単位をより詳細に記載すると、下記式（Ｉ'）で表される。また、上記式（II）で表される構成単位をより詳細に記載すると、下記式（II'）で表される。下記式（Ｉ'）で表される構造中に示されるケイ素原子に結合した３つの酸素原子はそれぞれ、他のケイ素原子（式（Ｉ'）に示されていないケイ素原子）と結合している。一方、下記式（II'）で表される構造中に示されるケイ素原子の上と下に位置する２つの酸素原子はそれぞれ、他のケイ素原子（式（II'）に示されていないケイ素原子）に結合している。即ち、上記Ｔ３体及びＴ２体は、いずれも対応する加水分解性三官能シラン化合物の加水分解及び縮合反応により形成される構成単位（Ｔ単位）である。
【化１４】
2016204114.tif 000064
【化１５】
2016204114.tif 000065
【００５０】
上記式（Ｉ）中のＲa（式（Ｉ'）中のＲaも同じ）及び式（II）中のＲb（式（II'）中のＲbも同じ）は、それぞれ、エポキシ基を含有する基、置換若しくは無置換のアリール基、置換若しくは無置換のアラルキル基、置換若しくは無置換のシクロアルキル基、置換若しくは無置換のアルキル基、置換若しくは無置換のアルケニル基、又は水素原子を示す。Ｒa及びＲbの具体例としては、上記式（１）におけるＲ1、上記式（２）におけるＲ2と同様のものが例示される。なお、式（Ｉ）中のＲa及び式（II）中のＲbは、それぞれ、本発明のポリオルガノシルセスキオキサンの原料として使用した加水分解性三官能シラン化合物におけるケイ素原子に結合した基（アルコキシ基及びハロゲン原子以外の基；例えば、後述の式（ａ）〜（ｃ）におけるＲ1、Ｒ2、水素原子等）に由来する。
【００５１】
上記式（II）中のＲc（式（II'）中のＲcも同じ）は、水素原子又は炭素数１〜４のアルキル基を示す。炭素数１〜４のアルキル基としては、例えば、メチル基、エチル基、プロピル基、イソプロピル基、ブチル基、イソブチル基等の炭素数１〜４の直鎖又は分岐鎖状のアルキル基が挙げられる。式（II）中のＲcにおけるアルキル基は、一般的には、本発明のポリオルガノシルセスキオキサンの原料として使用した加水分解性シラン化合物におけるアルコキシ基（例えば、後述のＸ1〜Ｘ3としてのアルコキシ基等）を形成するアルキル基に由来する。
【００５２】
本発明のポリオルガノシルセスキオキサンにおける上記割合［Ｔ３体／Ｔ２体］は、例えば、29Ｓｉ−ＮＭＲスペクトル測定により求めることができる。29Ｓｉ−ＮＭＲスペクトルにおいて、上記式（Ｉ）で表される構成単位（Ｔ３体）におけるケイ素原子と、上記式（II）で表される構成単位（Ｔ２体）におけるケイ素原子とは、異なる位置（化学シフト）にシグナル（ピーク）を示すため、これらそれぞれのピークの積分比を算出することにより、上記割合［Ｔ３体／Ｔ２体］が求められる。具体的には、例えば、本発明のポリオルガノシルセスキオキサンが、上記式（１）で表され、Ｒ1が２−（３，４−エポキシシクロヘキシル）エチル基である構成単位を有する場合には、上記式（Ｉ）で表される構造（Ｔ３体）におけるケイ素原子のシグナルは−６４〜−７０ｐｐｍに現れ、上記式（II）で表される構造（Ｔ２体）におけるケイ素原子のシグナルは−５４〜−６０ｐｐｍに現れる。従って、この場合、−６４〜−７０ｐｐｍのシグナル（Ｔ３体）と−５４〜−６０ｐｐｍのシグナル（Ｔ２体）の積分比を算出することによって、上記割合［Ｔ３体／Ｔ２体］を求めることができる。
【００５３】
本発明のポリオルガノシルセスキオキサンの29Ｓｉ−ＮＭＲスペクトルは、例えば、下記の装置及び条件により測定することができる。
測定装置：商品名「ＪＮＭ−ＥＣＡ５００ＮＭＲ」（日本電子（株）製）
溶媒：重クロロホルム
積算回数：１８００回
測定温度：２５℃
【００５４】
本発明のポリオルガノシルセスキオキサンの上記割合［Ｔ３体／Ｔ２体］が５以上であることは、本発明のポリオルガノシルセスキオキサンにおいてＴ３体に対し一定以上のＴ２体が存在していることを意味する。このようなＴ２体としては、例えば、下記式（４）で表される構成単位、下記式（５）で表される構成単位、下記式（６）で表される構成単位等が挙げられる。下記式（４）におけるＲ1及び下記式（５）におけるＲ2は、それぞれ上記式（１）におけるＲ1及び上記式（２）におけるＲ2と同じである。下記式（４）〜（６）におけるＲcは、式（II）におけるＲcと同じく、水素原子又は炭素数１〜４のアルキル基を示す。
【化５】
2016204114.tif 000066
【化１６】
2016204114.tif 000067
【化１７】
2016204114.tif 000068
【００５５】
一般に、完全カゴ型シルセスキオキサンは、Ｔ３体のみにより構成されたポリオルガノシルセスキオキサンであり、分子中にＴ２体が存在しない。即ち、上記割合［Ｔ３体／Ｔ２体］が５以上であって、数平均分子量が１０００〜３０００、分子量分散度が１．０〜３．０であり、さらに後述のようにＦＴ−ＩＲスペクトルにおいて１１００ｃｍ-1付近に一つの固有吸収ピークを有する場合の本発明のポリオルガノシルセスキオキサンは、不完全カゴ型シルセスキオキサン構造を有することが示唆される。
【００５６】
本発明のポリオルガノシルセスキオキサンがカゴ型（不完全カゴ型）シルセスキオキサン構造を有することは、本発明のポリオルガノシルセスキオキサンが、ＦＴ−ＩＲスペクトルにおいて１０５０ｃｍ-1付近と１１５０ｃｍ-1付近にそれぞれ固有吸収ピークを有せず、１１００ｃｍ-1付近に一つの固有吸収ピークを有することから確認される［参考文献：Ｒ．Ｈ．Ｒａｎｅｙ，  Ｍ．Ｉｔｏｈ，  Ａ．Ｓａｋａｋｉｂａｒａ  ａｎｄ  Ｔ．Ｓｕｚｕｋｉ，  Ｃｈｅｍ．  Ｒｅｖ．  ９５，  １４０９（１９９５）］。これに対して、一般に、ＦＴ−ＩＲスペクトルにおいて１０５０ｃｍ-1付近と１１５０ｃｍ-1付近にそれぞれ固有吸収ピークを有する場合には、ラダー型シルセスキオキサン構造を有すると同定される。なお、本発明のポリオルガノシルセスキオキサンのＦＴ−ＩＲスペクトルは、例えば、下記の装置及び条件により測定することができる。
測定装置：商品名「ＦＴ−７２０」（（株）堀場製作所製）
測定方法：透過法
分解能：４ｃｍ-1
測定波数域：４００〜４０００ｃｍ-1
積算回数：１６回
【００５７】
本発明のポリオルガノシルセスキオキサンにおけるシロキサン構成単位の全量［全シロキサン構成単位；Ｍ単位、Ｄ単位、Ｔ単位、及びＱ単位の全量］（１００モル％）に対する、上記式（１）で表される構成単位及び上記式（４）で表される構成単位の割合（総量）は、上述のように、５５〜１００モル％であり、好ましくは６５〜１００モル％、さらに好ましくは８０〜９９モル％である。上記割合を５５モル％以上とすることにより、硬化性組成物の硬化性が向上し、また、硬化物の接着性が著しく高くなる。なお、本発明のポリオルガノシルセスキオキサンにおける各シロキサン構成単位の割合は、例えば、原料の組成やＮＭＲスペクトル測定等により算出できる。
【００５８】
本発明のポリオルガノシルセスキオキサンにおけるシロキサン構成単位の全量［全シロキサン構成単位；Ｍ単位、Ｄ単位、Ｔ単位、及びＱ単位の全量］（１００モル％）に対する、上記式（２）で表される構成単位及び上記式（５）で表される構成単位の割合（総量）は、特に限定されないが、０〜７０モル％が好ましく、より好ましくは０〜６０モル％、さらに好ましくは０〜４０モル％、特に好ましくは１〜１５モル％である。上記割合を７０モル％以下とすることにより、相対的に式（１）で表される構成単位及び式（４）で表される構成単位の割合を多くすることができるため、硬化性組成物の硬化性が向上し、硬化物の接着性がより高くなる傾向がある。
【００５９】
本発明のポリオルガノシルセスキオキサンにおけるシロキサン構成単位の全量［全シロキサン構成単位；Ｍ単位、Ｄ単位、Ｔ単位、及びＱ単位の全量］（１００モル％）に対する、上記式（１）で表される構成単位、上記式（２）で表される構成単位、上記式（４）で表される構成単位、及び上記式（５）で表される構成単位の割合（総量）は、特に限定されないが、６０〜１００モル％が好ましく、より好ましくは７０〜１００モル％、さらに好ましくは８０〜１００モル％である。上記割合を６０モル％以上とすることにより、硬化物の接着性がより高くなる傾向がある。
【００６０】
本発明のポリオルガノシルセスキオキサンのゲルパーミエーションクロマトグラフィーによる標準ポリスチレン換算の数平均分子量（Ｍｎ）は、上述のように、１０００〜３０００であり、好ましくは１０００〜２８００、より好ましくは１１００〜２６００である。数平均分子量を１０００以上とすることにより、硬化物の耐熱性、接着性がより向上する。一方、数平均分子量を３０００以下とすることにより、硬化性組成物における他の成分との相溶性が向上し、硬化物の耐熱性がより向上する。
【００６１】
本発明のポリオルガノシルセスキオキサンのゲルパーミエーションクロマトグラフィーによる標準ポリスチレン換算の分子量分散度（Ｍｗ／Ｍｎ）は、上述のように、１．０〜３．０であり、好ましくは１．１〜２．０、より好ましくは１．２〜１．９、さらに好ましくは１．４５〜１．８０である。分子量分散度を３．０以下とすることにより、硬化物の接着性がより高くなる。一方、分子量分散度を１．０以上（特に、１．１以上）とすることにより、液状となりやすく、取り扱い性が向上する傾向がある。
【００６２】
なお、本発明のポリオルガノシルセスキオキサンの数平均分子量、分子量分散度は、下記の装置及び条件により測定することができる。
測定装置：商品名「Ａｌｌｉａｎｃｅ  ＨＰＬＣシステム  ２６９５」（Ｗａｔｅｒｓ製）、商品名「Ｒｅｆｒａｃｔｉｖｅ  Ｉｎｄｅｘ  Ｄｅｔｅｃｔｏｒ  ２４１４」（Ｗａｔｅｒｓ製）
カラム：Ｔｓｋｇｅｌ  ＧＭＨHR−Ｍ×２（東ソー（株）製）
ガードカラム：Ｔｓｋｇｅｌ  ｇｕａｒｄ  ｃｏｌｕｍｎ  ＨHRＬ（東ソー（株）製）
カラムオーブン：ＣＯＬＵＭＮ  ＨＥＡＴＥＲ  Ｕ−６２０（Ｓｕｇａｉ製）
溶媒：ＴＨＦ
測定条件：４０℃
分子量：標準ポリスチレン換算
【００６３】
本発明のポリオルガノシルセスキオキサンの空気雰囲気下における５％重量減少温度（Ｔd5）は、特に限定されないが、３３０℃以上（例えば、３３０〜４５０℃）が好ましく、より好ましくは３４０℃以上、さらに好ましくは３５０℃以上である。５％重量減少温度が３３０℃以上であることにより、硬化物の耐熱性がより向上する傾向がある。特に、本発明のポリオルガノシルセスキオキサンが、上記割合［Ｔ３体／Ｔ２体］が５以上であって、数平均分子量が１０００〜３０００、分子量分散度が１．０〜３．０であり、ＦＴ−ＩＲスペクトルにおいて１１００ｃｍ-1付近に一つの固有ピークを有するものであることにより、その５％重量減少温度は３３０℃以上に制御される。なお、５％重量減少温度は、一定の昇温速度で加熱した時に加熱前の重量の５％が減少した時点での温度であり、耐熱性の指標となる。上記５％重量減少温度は、ＴＧＡ（熱重量分析）により、空気雰囲気下、昇温速度５℃／分の条件で測定することができる。
【００６４】
本発明のポリオルガノシルセスキオキサンは、公知乃至慣用のポリシロキサンの製造方法により製造することができ、特に限定されないが、例えば、１種又は２種以上の加水分解性シラン化合物を加水分解及び縮合させる方法により製造できる。但し、上記加水分解性シラン化合物としては、上述の式（１）で表される構成単位を形成するための加水分解性三官能シラン化合物（下記式（ａ）で表される化合物）を必須の加水分解性シラン化合物として使用する必要がある。
【００６５】
より具体的には、例えば、本発明のポリオルガノシルセスキオキサンにおけるシルセスキオキサン構成単位（Ｔ単位）を形成するための加水分解性シラン化合物である下記式（ａ）で表される化合物、必要に応じてさらに、下記式（ｂ）で表される化合物、下記式（ｃ）で表される化合物を、加水分解及び縮合させる方法により、本発明のポリオルガノシルセスキオキサンを製造できる。
【化１８】
2016204114.tif 000069
【化１９】
2016204114.tif 000070
【化２０】
2016204114.tif 000071
【００６６】
上記式（ａ）で表される化合物は、本発明のポリオルガノシルセスキオキサンにおける式（１）で表される構成単位を形成する化合物である。式（ａ）中のＲ1は、上記式（１）におけるＲ1と同じく、エポキシ基を含有する基を示す。即ち、式（ａ）中のＲ1としては、上記式（１ａ）で表される基、上記式（１ｂ）で表される基、上記式（１ｃ）で表される基、上記式（１ｄ）で表される基が好ましく、より好ましくは上記式（１ａ）で表される基、上記式（１ｃ）で表される基、さらに好ましくは上記式（１ａ）で表される基、特に好ましくは上記式（１ａ）で表される基であって、Ｒ1aがエチレン基である基［中でも、２−（３，４−エポキシシクロヘキシル）エチル基］である。
【００６７】
上記式（ａ）中のＸ1は、アルコキシ基又はハロゲン原子を示す。Ｘ1におけるアルコキシ基としては、例えば、メトキシ基、エトキシ基、プロポキシ基、イソプロピルオキシ基、ブトキシ基、イソブチルオキシ基等の炭素数１〜４のアルコキシ基等が挙げられる。また、Ｘ1におけるハロゲン原子としては、例えば、フッ素原子、塩素原子、臭素原子、ヨウ素原子等が挙げられる。中でもＸ1としては、アルコキシ基が好ましく、より好ましくはメトキシ基、エトキシ基である。なお、３つのＸ1は、それぞれ同一であってもよいし、異なっていてもよい。
【００６８】
上記式（ｂ）で表される化合物は、本発明のポリオルガノシルセスキオキサンにおける式（２）で表される構成単位を形成する化合物である。式（ｂ）中のＲ2は、上記式（２）におけるＲ2と同じく、置換若しくは無置換のアリール基、置換若しくは無置換のアラルキル基、置換若しくは無置換のシクロアルキル基、置換若しくは無置換のアルキル基、又は、置換若しくは無置換のアルケニル基を示す。即ち、式（ｂ）中のＲ2としては、置換若しくは無置換のアリール基、置換若しくは無置換のアルキル基、置換若しくは無置換のアルケニル基が好ましく、より好ましくは置換若しくは無置換のアリール基、さらに好ましくはフェニル基である。
【００６９】
上記式（ｂ）中のＸ2は、アルコキシ基又はハロゲン原子を示す。Ｘ2の具体例としては、Ｘ1として例示したものが挙げられる。中でも、Ｘ2としては、アルコキシ基が好ましく、より好ましくはメトキシ基、エトキシ基である。なお、３つのＸ2は、それぞれ同一であってもよいし、異なっていてもよい。
【００７０】
上記式（ｃ）で表される化合物は、本発明のポリオルガノシルセスキオキサンにおける式（３）で表される構成単位を形成する化合物である。上記式（ｃ）中のＸ3は、アルコキシ基又はハロゲン原子を示す。Ｘ3の具体例としては、Ｘ1として例示したものが挙げられる。中でも、Ｘ3としては、アルコキシ基が好ましく、より好ましくはメトキシ基、エトキシ基である。なお、３つのＸ3は、それぞれ同一であってもよいし、異なっていてもよい。
【００７１】
上記加水分解性シラン化合物としては、上記式（ａ）〜（ｃ）で表される化合物以外の加水分解性シラン化合物を併用してもよい。例えば、上記式（ａ）〜（ｃ）で表される化合物以外の加水分解性三官能シラン化合物、Ｍ単位を形成する加水分解性単官能シラン化合物、Ｄ単位を形成する加水分解性二官能シラン化合物、Ｑ単位を形成する加水分解性四官能シラン化合物等が挙げられる。
【００７２】
上記加水分解性シラン化合物の使用量や組成は、所望する本発明のポリオルガノシルセスキオキサンの構造に応じて適宜調整できる。例えば、上記式（ａ）で表される化合物の使用量は、特に限定されないが、使用する加水分解性シラン化合物の全量（１００モル％）に対して、５５〜１００モル％が好ましく、より好ましくは６５〜１００モル％、さらに好ましくは８０〜９９モル％である。
【００７３】
また、上記式（ｂ）で表される化合物の使用量は、特に限定されないが、使用する加水分解性シラン化合物の全量（１００モル％）に対して、０〜７０モル％が好ましく、より好ましくは０〜６０モル％、さらに好ましくは０〜４０モル％、特に好ましくは１〜１５モル％である。
【００７４】
さらに、使用する加水分解性シラン化合物の全量（１００モル％）に対する式（ａ）で表される化合物と式（ｂ）で表される化合物の割合（総量の割合）は、特に限定されないが、６０〜１００モル％が好ましく、より好ましくは７０〜１００モル％、さらに好ましくは８０〜１００モル％である。
【００７５】
また、上記加水分解性シラン化合物として２種以上を併用する場合、これらの加水分解性シラン化合物の加水分解及び縮合反応は、同時に行うこともできるし、逐次行うこともできる。上記反応を逐次行う場合、反応を行う順序は特に限定されない。
【００７６】
上記加水分解性シラン化合物の加水分解及び縮合反応は、溶媒の存在下で行うこともできるし、非存在下で行うこともできる。中でも溶媒の存在下で行うことが好ましい。上記溶媒としては、例えば、ベンゼン、トルエン、キシレン、エチルベンゼン等の芳香族炭化水素；ジエチルエーテル、ジメトキシエタン、テトラヒドロフラン、ジオキサン等のエーテル；アセトン、メチルエチルケトン、メチルイソブチルケトン等のケトン；酢酸メチル、酢酸エチル、酢酸イソプロピル、酢酸ブチル等のエステル；Ｎ，Ｎ−ジメチルホルムアミド、Ｎ，Ｎ−ジメチルアセトアミド等のアミド；アセトニトリル、プロピオニトリル、ベンゾニトリル等のニトリル；メタノール、エタノール、イソプロピルアルコール、ブタノール等のアルコール等が挙げられる。上記溶媒としては、中でも、ケトン、エーテルが好ましい。なお、溶媒は１種を単独で使用することもできるし、２種以上を組み合わせて使用することもできる。
【００７７】
溶媒の使用量は、特に限定されず、加水分解性シラン化合物の全量１００重量部に対して、０〜２０００重量部の範囲内で、所望の反応時間等に応じて、適宜調整することができる。
【００７８】
上記加水分解性シラン化合物の加水分解及び縮合反応は、触媒及び水の存在下で進行させることが好ましい。上記触媒は、酸触媒であってもアルカリ触媒であってもよい。上記酸触媒としては、例えば、塩酸、硫酸、硝酸、リン酸、ホウ酸等の鉱酸；リン酸エステル；酢酸、蟻酸、トリフルオロ酢酸等のカルボン酸；メタンスルホン酸、トリフルオロメタンスルホン酸、ｐ−トルエンスルホン酸等のスルホン酸；活性白土等の固体酸；塩化鉄等のルイス酸等が挙げられる。上記アルカリ触媒としては、例えば、水酸化リチウム、水酸化ナトリウム、水酸化カリウム、水酸化セシウム等のアルカリ金属の水酸化物；水酸化マグネシウム、水酸化カルシウム、水酸化バリウム等のアルカリ土類金属の水酸化物；炭酸リチウム、炭酸ナトリウム、炭酸カリウム、炭酸セシウム等のアルカリ金属の炭酸塩；炭酸マグネシウム等のアルカリ土類金属の炭酸塩；炭酸水素リチウム、炭酸水素ナトリウム、炭酸水素カリウム、炭酸水素セシウム等のアルカリ金属の炭酸水素塩；酢酸リチウム、酢酸ナトリウム、酢酸カリウム、酢酸セシウム等のアルカリ金属の有機酸塩（例えば、酢酸塩）；酢酸マグネシウム等のアルカリ土類金属の有機酸塩（例えば、酢酸塩）；リチウムメトキシド、ナトリウムメトキシド、ナトリウムエトキシド、ナトリウムイソプロポキシド、カリウムエトキシド、カリウムｔ−ブトキシド等のアルカリ金属のアルコキシド；ナトリウムフェノキシド等のアルカリ金属のフェノキシド；トリエチルアミン、Ｎ−メチルピペリジン、１，８−ジアザビシクロ［５．４．０］ウンデカ−７−エン、１，５−ジアザビシクロ［４．３．０］ノナ−５−エン等のアミン類（第３級アミン等）；ピリジン、２，２'−ビピリジル、１，１０−フェナントロリン等の含窒素芳香族複素環化合物等が挙げられる。なお、触媒は１種を単独で使用することもできるし、２種以上を組み合わせて使用することもできる。また、触媒は、水や溶媒等に溶解又は分散させた状態で使用することもできる。
【００７９】
上記触媒の使用量は、特に限定されず、加水分解性シラン化合物の全量１モルに対して、０．００２〜０．２００モルの範囲内で、適宜調整することができる。
【００８０】
上記加水分解及び縮合反応に際しての水の使用量は、特に限定されず、加水分解性シラン化合物の全量１モルに対して、０．５〜２０モルの範囲内で、適宜調整することができる。
【００８１】
上記水の添加方法は、特に限定されず、使用する水の全量（全使用量）を一括で添加してもよいし、逐次的に添加してもよい。逐次的に添加する際には、連続的に添加してもよいし、間欠的に添加してもよい。
【００８２】
上記加水分解性シラン化合物の加水分解及び縮合反応を行う際の反応条件としては、特に、本発明のポリオルガノシルセスキオキサンにおける上記割合［Ｔ３体／Ｔ２体］が５以上となるような反応条件を選択することが重要である。上記加水分解及び縮合反応の反応温度は、特に限定されないが、４０〜１００℃が好ましく、より好ましくは４５〜８０℃である。反応温度を上記範囲に制御することにより、上記割合［Ｔ３体／Ｔ２体］をより効率的に５以上に制御できる傾向がある。また、上記加水分解及び縮合反応の反応時間は、特に限定されないが、０．１〜１０時間が好ましく、より好ましくは１．５〜８時間である。また、上記加水分解及び縮合反応は、常圧下で行うこともできるし、加圧下又は減圧下で行うこともできる。なお、上記加水分解及び縮合反応を行う際の雰囲気は、特に限定されず、例えば、窒素雰囲気、アルゴン雰囲気等の不活性ガス雰囲気下、空気下等の酸素存在下等のいずれであってもよいが、不活性ガス雰囲気下が好ましい。
【００８３】
上記加水分解性シラン化合物の加水分解及び縮合反応により、本発明のポリオルガノシルセスキオキサンが得られる。上記加水分解及び縮合反応の終了後には、エポキシ基の開環を抑制するために触媒を中和することが好ましい。また、本発明のポリオルガノシルセスキオキサンを、例えば、水洗、酸洗浄、アルカリ洗浄、濾過、濃縮、蒸留、抽出、晶析、再結晶、カラムクロマトグラフィー等の分離手段や、これらを組み合わせた分離手段等により分離精製してもよい。
【００８４】
（化合物（Ａ））
上記化合物（Ａ）は、下記式（Ｘ）で表される化合物である。上記化合物（Ａ）は、１種を単独で使用してもよいし、２種以上を組み合わせて使用してもよい。
【化１】
2016204114.tif 000072
【００８５】
式（Ｘ）中、ｒ１は４〜２０の整数を示し、好ましくは５〜１５の整数、より好ましくは６〜１２の整数である。ｒ１が４以上であることにより、第一の本発明の硬化性組成物から形成された硬化物及び本発明の接着シートは、耐クラック性、被接着体に対する接着性及び密着性に優れる。
【００８６】
式（Ｘ）中、Ｒ11及びＲ12は、それぞれ、置換基を有していてもよい炭化水素基を示す。上記置換基を有していてもよい炭化水素基としては、アルキル基［例えば、メチル基、エチル基、プロピル基、ブチル基、ペンチル基、ヘキシル基等］、シクロアルキル基［例えば、シクロプロピル基、シクロブチル基、シクロペンチル基、シクロヘキシル基、シクロドデシル基等］、アルケニル基［例えば、ビニル基、アリル基、ブテニル基、ペンテニル基、ヘキセニル基等］、アリール基［例えば、フェニル基、トリル基、キシリル基、ナフチル基等］、シクロアルキル−アルキル基［例えば、シクロへキシルメチル基、メチルシクロヘキシル基等］、アラルキル基［例えば、ベンジル基、フェネチル基等］、炭化水素基における１以上の水素原子がハロゲン原子で置換されたハロゲン化炭化水素基［例えば、クロロメチル基、３−クロロプロピル基、３，３，３−トリフルオロプロピル基等のハロゲン化アルキル基等］等の一価の置換又は無置換炭化水素基等が挙げられる。また、置換基を有していてもよい炭化水素基における置換基としては、ハロゲン原子、ヒドロキシ基、カルボキシ基等が挙げられる。また、上記置換基としては、上記一価の置換又は無置換炭化水素基の２以上が、エーテル結合（−Ｏ−）、チオエーテル結合（−Ｓ−）、エステル結合（−ＣＯ−Ｏ−）、アミド結合（−ＣＯ−ＮＨ−）、カルボニル基（−ＣＯ−）等の連結基を介して結合した基も挙げられる。
【００８７】
上記置換基を有していてもよい炭化水素基としては、中でも、炭素数１〜１０の直鎖又は分岐鎖状のアルキル基（直鎖又は分岐鎖状のＣ1-10アルキル基）が好ましい。直鎖又は分岐鎖状のＣ1-10アルキル基としては、例えば、メチル基、エチル基、プロピル基、イソプロピル基、ブチル基、イソブチル基、ｓ−ブチル基、ｔ−ブチル基、ペンチル基、ヘキシル基、ヘプチル基、オクチル基、エチルヘキシル基等が挙げられる。上記アルキル基の中でも、メチル基、エチル基、プロピル基、イソプロピル基、ブチル基、イソブチル基、ｓ−ブチル基、ｔ−ブチル基等の直鎖又は分岐鎖状のＣ1-4アルキル基が好ましい。即ち、上記Ｒ11としては、中でも、直鎖又は分岐鎖状のＣ1-10アルキル基（特に、直鎖又は分岐鎖状のＣ1-4アルキル基）が好ましい。また、上記Ｒ12としては、中でも、直鎖又は分岐鎖状のＣ1-10アルキル基（特に、直鎖又は分岐鎖状のＣ1-4アルキル基）が好ましい。
【００８８】
式（Ｘ）中、Ｌは、エポキシ基、オキセタニル基、及びビニルエーテル基からなる群より選択される少なくとも１つの基を含有する基を示す。上記エポキシ基を含有する基としては、中でも、エポキシ基、グリシジルエーテル基、３，４−エポキシシクロヘキシル基、３，４−エポキシ−３−メチルシクロヘキシル基が好ましく、より好ましくはグリシジルエーテル基、３，４−エポキシシクロヘキシル基である。上記オキセタニル基を含有する基としては、例えば、（３−エチル−３−オキセタニル）メチルオキシ基、（３−エチル−３−オキセタニル）オキシ基等が挙げられる。上記ビニルエーテル基を含有する基としては、例えば、ビニルエーテル基等が挙げられる。
【００８９】
式（Ｘ）中、ｓ１は１〜３の整数を示し、ｔ１は０〜２の整数を示す。なお、ｓ１＋ｔ１は３である。
【００９０】
式（Ｘ）中、Ｒ13及びＲ14は、それぞれ、水素原子又は置換基を有していてもよい炭化水素基を示す。上記置換基を有していてもよい炭化水素基としては、上述の式（Ｘ）中のＲ11及びＲ12として例示及び説明されたものと同様のものが挙げられる。上記Ｒ13としては、中でも、水素原子又は直鎖若しくは分岐鎖状のＣ1-10（特に、Ｃ1-4）アルキル基が好ましく、より好ましくは水素原子である。また、上記Ｒ14としては、中でも、水素原子又は直鎖若しくは分岐鎖状のＣ1-10（特に、Ｃ1-4）アルキル基が好ましく、より好ましくは水素原子である。なお、ｒ１個のＲ13及びＲ14は、それぞれ、同一であってもよいし異なっていてもよい。
【００９１】
上記化合物（Ａ）としては、中でも、下記式（Ｘ１）で表される化合物及び下記式（Ｘ２）で表される化合物からなる群より選択される少なくとも１種のエポキシ基含有シラン化合物が好ましい。
【化１１】
2016204114.tif 000073
【化１２】
2016204114.tif 000074
【００９２】
式（Ｘ１）中、ｒ２は４〜２０の整数を示し、好ましくは５〜１５の整数、より好ましくは６〜１２の整数である。ｒ２が４以上であることにより、第一の本発明の硬化性組成物から形成された硬化物及び本発明の接着シートは、耐クラック性、被接着体に対する接着性及び密着性に優れる。
【００９３】
式（Ｘ１）中、Ｒ15及びＲ16は、それぞれ、置換基を有していてもよい炭化水素基を示す。上記置換基を有していてもよい炭化水素基としては、上述の式（Ｘ）中のＲ11及びＲ12として例示及び説明されたものと同様のものが挙げられる。上記Ｒ15としては、中でも、直鎖又は分岐鎖状のＣ1-10アルキル基（特に、直鎖又は分岐鎖状のＣ1-4アルキル基）が好ましい。また、上記Ｒ16としては、中でも、直鎖又は分岐鎖状のＣ1-10アルキル基（特に、直鎖又は分岐鎖状のＣ1-4アルキル基）が好ましい。
【００９４】
式（Ｘ１）中、ｓ２は１〜３の整数を示し、ｔ２は０〜２の整数を示す。なお、ｓ２＋ｔ２は３である。
【００９５】
式（Ｘ１）中、Ｒ17及びＲ18は、それぞれ、水素原子又は置換基を有していてもよい炭化水素基を示す。上記置換基を有していてもよい炭化水素基としては、上述の式（Ｘ）中のＲ13及びＲ14として例示及び説明されたものと同様のものが挙げられる。上記Ｒ17としては、中でも、水素原子又は直鎖若しくは分岐鎖状のＣ1-10（特に、Ｃ1-4）アルキル基が好ましく、より好ましくは水素原子である。また、上記Ｒ18としては、中でも、水素原子又は直鎖若しくは分岐鎖状のＣ1-10（特に、Ｃ1-4）アルキル基が好ましく、より好ましくは水素原子である。なお、ｒ２個のＲ17及びＲ18は、それぞれ、同一であってもよいし異なっていてもよい。
【００９６】
式（Ｘ１）で表される化合物としては、例えば、６−グリシドキシヘキシルトリメトキシシラン、６−グリシドキシヘキシルメチルジメトキシシラン、６−グリシドキシヘキシルトリエトキシシラン、６−グリシドキシヘキシルメチルジエトキシシラン、８−グリシドキシオクチルトリメトキシシラン、８−グリシドキシオクチルメチルジメトキシシラン、８−グリシドキシオクチルトリエトキシシラン、８−グリシドキシオクチルメチルジエトキシシラン等が挙げられる。
【００９７】
式（Ｘ２）中、ｒ３は４〜２０の整数を示し、好ましくは５〜１５の整数、より好ましくは６〜１２の整数である。ｒ３が４以上であることにより、第一の本発明の硬化性組成物から形成された硬化物及び本発明の接着シートは、耐クラック性、被接着体に対する接着性及び密着性に優れる。
【００９８】
式（Ｘ２）中、Ｒ19及びＲ20は、それぞれ、置換基を有していてもよい炭化水素基を示す。上記置換基を有していてもよい炭化水素基としては、上述の式（Ｘ）中のＲ11及びＲ12として例示及び説明されたものと同様のものが挙げられる。上記Ｒ19としては、中でも、直鎖又は分岐鎖状のＣ1-10アルキル基（特に、直鎖又は分岐鎖状のＣ1-4アルキル基）が好ましい。また、上記Ｒ20としては、中でも、直鎖又は分岐鎖状のＣ1-10アルキル基（特に、直鎖又は分岐鎖状のＣ1-4アルキル基）が好ましい。
【００９９】
式（Ｘ２）中、ｓ３は１〜３の整数を示し、ｔ３は０〜２の整数を示す。なお、ｓ３＋ｔ３は３である。
【０１００】
式（Ｘ２）中、Ｒ21及びＲ22は、それぞれ、水素原子又は置換基を有していてもよい炭化水素基を示す。上記置換基を有していてもよい炭化水素基としては、上述の式（Ｘ）中のＲ13及びＲ14として例示及び説明されたものと同様のものが挙げられる。上記Ｒ21としては、中でも、水素原子又は直鎖若しくは分岐鎖状のＣ1-10（特に、Ｃ1-4）アルキル基が好ましく、より好ましくは水素原子である。また、上記Ｒ22としては、中でも、水素原子又は直鎖若しくは分岐鎖状のＣ1-10（特に、Ｃ1-4）アルキル基が好ましく、より好ましくは水素原子である。なお、ｒ３個のＲ21及びＲ22は、それぞれ、同一であってもよいし異なっていてもよい。
【０１０１】
式（Ｘ２）で表される化合物としては、例えば、６−（３，４−エポキシシクロヘキシル）ヘキシルトリメトキシシラン、６−（３，４−エポキシシクロヘキシル）ヘキシルメチルジメトキシシラン、６−（３，４−エポキシシクロヘキシル）ヘキシルトリエトキシシラン、６−（３，４−エポキシシクロヘキシル）ヘキシルメチルジエトキシシラン、８−（３，４−エポキシシクロヘキシル）オクチルトリメトキシシラン、８−（３，４−エポキシシクロヘキシル）オクチルメチルジメトキシシラン、８−（３，４−エポキシシクロヘキシル）オクチルトリエトキシシラン、８−（３，４−エポキシシクロヘキシル）オクチルメチルジエトキシシラン等が挙げられる。
【０１０２】
（重合安定剤（Ｂ））
本発明の硬化性組成物における重合安定剤（Ｂ）は、カチオンをトラップすることによりカチオン重合の進行を抑制し、重合安定剤によるカチオンのトラップ能が飽和し、失活した段階で重合を進行させる作用を有する化合物である。第二の本発明の硬化性組成物は重合安定剤（Ｂ）を含有するため、塗布・乾燥して接着剤層を形成した後、長期に亘って重合の進行を抑制することができ、接着性が求められるタイミングで加熱することで優れた接着性を発現する、保存安定性に優れた接着剤層を形成することができる。
【０１０３】
上記重合安定剤（Ｂ）としては、例えば、ビス（２，２，６，６−テトラメチル−４−ピペリジル）セバケート、ポリ（［６−（１，１，３，３−テトラメチルブチル）イミノ−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］）、テトラキス（２，２，６，６−テトラメチル−４−ピペリジル）ブタン−１，２，３，４−テトラカルボキシレート、２，２，６，６−テトラメチル−４−ピペリジニルベンゾエート、（ミックスト２，２，６，６−テトラメチル−４−ピペリジル／トリデシル）−１，２，３，４−ブタンテトラカルボキシレート、３，９−ビス（２，３−ジ−ｔ−ブチル−４−メチルフェノキシ）−２，４，８，１０−テトラオキサ−３，９−ジホスファスピロ［５．５］ウンデカン、ミックスト（２，２，６，６−テトラメチル−４−ピペリジル／β，β，β’，β’−テトラメチル−３−９−［２，４，８，１０−テトラオキサスピロ［５．５］ウンデカン］ジエチル）−１，２，３，４−ブタンテトラカルボキシレート、ポリ（［６−Ｎ−モルホリル−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］）、［Ｎ−（２，２，６，６−テトラメチル−４−ピペリジル）−２−メチル−２−（２，２，６，６−テトラメチル−４−ピペリジル）イミノ］プロピオンアミド、商品名「ＬＡ−７７」、「ＬＡ−６７」、「ＬＡ−５７」（以上、（株）ＡＤＥＫＡ製）、商品名「ＴＩＮＵＶＩＮ１２３」、「ＴＩＮＵＶＩＮ１５２」（以上、チバ・ジャパン（株）製）等のヒンダードアミン系化合物や、（４−ヒドロキシフェニル）ジメチルスルホニウムメチルサルファイト（例えば、商品名「サンエイドＳＩ助剤」、三新化学工業（株）製）等のスルホニウム硫酸塩系化合物、商品名「アデカスタブ  ＰＥＰ−３６」（（株）ＡＤＥＫＡ製）等のホスファイト系化合物等が挙げられる。中でも、接着剤の乾燥中の一部硬化をより起こりにくくし、硬化物の被接着体に対する接着性により優れる観点から、スルホニウム硫酸塩系化合物、ホスファイト系化合物が好ましい。
【０１０４】
上記重合安定剤（Ｂ）は、１種を単独で使用してもよいし、２種以上を組み合わせて使用してもよい。第二の本発明の硬化性組成物においては、中でも、２種以上の重合安定剤（Ｂ）を含有することが好ましい。これにより、硬化性組成物の保存安定性に顕著に優れ、接着剤の乾燥中の一部硬化をより一層起こりにくくし、硬化物の被接着体に対する接着性により一層優れる傾向がある。上記２種以上の重合安定剤（Ｂ）として、スルホニウム硫酸塩系化合物、ホスファイト系化合物を少なくとも含有することが好ましい。
【０１０５】
［硬化性組成物］
第一の本発明の硬化性組成物は、化合物（Ａ）及び本発明のポリオルガノシルセスキオキサンを必須成分として含む硬化性組成物（硬化性樹脂組成物）である。第一の本発明の硬化性組成物は、このような特定のポリオルガノシルセスキオキサンと特定の構成を有する化合物（Ａ）とを組み合わせて用いることにより、耐クラック性、耐熱性、被接着体に対する接着性及び密着性に優れた硬化物を形成することができる。第二の本発明の硬化性組成物は、重合安定剤（Ｂ）及び本発明のポリオルガノシルセスキオキサンを必須成分として含む硬化性組成物（硬化性樹脂組成物）である。後述のように、本発明の硬化性組成物は、さらに、重合開始剤（特にカチオン重合開始剤）や表面調整剤あるいは表面改質剤等のその他の成分を含んでいてもよい。
【０１０６】
本発明の硬化性組成物において本発明のポリオルガノシルセスキオキサンは、１種を単独で使用することもできるし、２種以上を組み合わせて使用することもできる。
【０１０７】
本発明の硬化性組成物における本発明のポリオルガノシルセスキオキサンの含有量（配合量）は、特に限定されないが、溶媒を除く硬化性組成物の全量（１００重量％）に対して、７０重量％以上、１００重量％未満が好ましく、より好ましくは８０〜９９．８重量％、さらに好ましくは９０〜９９．５重量％である。本発明のポリオルガノシルセスキオキサンの含有量を７０重量％以上とすることにより、硬化物の耐クラック性、耐熱性、及び接着性がより向上する傾向がある。
【０１０８】
第一の本発明の硬化性組成物において、上記化合物（Ａ）の含有量（配合量）は、特に限定されないが、本発明のポリオルガノシルセスキオキサン１００重量部に対して、０．０１〜１０重量部が好ましく、より好ましくは０．１〜７重量部、さらに好ましくは０．５〜５重量部である。上記含有量が０．０１重量部以上であると、硬化物の耐クラック性、被接着体に対する接着性及び密着性により優れる傾向がある。上記含有量が１０重量部以下であると、硬化物の被接着体に対する接着性及び密着性により優れる傾向がある。
【０１０９】
第二の本発明の硬化性組成物において、上記重合安定剤（Ｂ）の含有量（配合量）は、特に限定されないが、本発明のポリオルガノシルセスキオキサン１００重量部に対して、０．００５重量部以上が好ましく、好ましくは０．０１〜１０重量部、さらに好ましくは０．０２〜１重量部である。上記含有量が０．００５重量部以上であると、接着剤の乾燥中の一部硬化をより起こりにくくし、硬化物の被接着体に対する接着性により優れる傾向がある。特に、重合安定剤（Ｂ）を２種以上用いる場合、重合安定剤（Ｂ）の総量は、本発明のポリオルガノシルセスキオキサン１００重量部に対して、０．１〜１０重量部が好ましく、より好ましくは０．２〜１重量部である。
【０１１０】
第二の本発明の硬化性組成物が後述の重合開始剤を含有する場合、上記重合安定剤（Ｂ）の含有量（配合量）は、特に限定されないが、重合開始剤１００重量部に対して、１重量部以上が好ましく、より好ましくは３〜２００重量部、特に好ましくは５〜１５０重量部である。上記含有量が１重量部以上であると、接着剤の乾燥中の一部硬化をより起こりにくくし、硬化物の被接着体に対する接着性により優れる傾向がある。特に、重合安定剤（Ｂ）を２種以上用いる場合、重合安定剤（Ｂ）の総量は、重合開始剤１００重量部に対して、１００〜２００重量部が好ましく、より好ましくは１１０〜１５０重量部である。
【０１１１】
本発明の硬化性組成物に含まれるカチオン硬化性化合物の全量（１００重量％）に対する本発明のポリオルガノシルセスキオキサンの割合は、特に限定されないが、７０〜１００重量％が好ましく、より好ましくは７５〜１００重量％、さらに好ましくは８０〜１００重量％である。本発明のポリオルガノシルセスキオキサンの含有量を７０重量％以上とすることにより、硬化物の耐熱性がより向上する傾向がある。
【０１１２】
（重合開始剤）
上記重合開始剤にはカチオン重合開始剤とアニオン重合開始剤が含まれる。前記カチオン重合開始剤は加熱することによってカチオン種を発生して、重合性化合物の硬化反応を開始させる化合物であり、前記アニオン重合開始剤は加熱することによってアニオン種を発生して、重合性化合物の硬化反応を開始させる化合物である。本発明の硬化性組成物が重合開始剤を含有すると、タックフリーとなるまでの硬化時間を短縮することができる。尚、重合開始剤は、１種を単独で、又は２種以上を組み合わせて使用することができる。
【０１１３】
本発明においては、加熱乾燥することにより硬化反応を進行させること無く速やかに接着剤層を形成することができ、また、５０℃未満では接着性を有さず、半導体チップへのダメージを抑制可能な温度で加熱することにより接着性を発現し、その後、速やかにタックフリーとなるまで硬化する特性を有する接着剤層が得られる点で、下記硬化特性を有する重合開始剤を使用することが好ましい。
【０１１４】
すなわち、カチオン重合開始剤の場合は、３，４−エポキシシクロヘキシルメチル（３’，４’−エポキシ）シクロヘキサンカルボキシレート［例えば、商品名「セロキサイド２０２１Ｐ」（（株）ダイセル製）］１００重量部に対してカチオン重合開始剤を１重量部添加して得られる組成物の１３０℃における熱硬化時間が３．５分以上（例えば３．５〜７．０分、好ましくは４．５〜６．０分）である重合開始剤を使用することが好ましい。
【０１１５】
また、アニオン重合開始剤の場合は、ビスフェノールＡジグリシジルエーテル１００重量部に対してアニオン重合開始剤を１重量部添加して得られる組成物の１３０℃における熱硬化時間（ＪＩＳ  Ｋ５９０９  １９９４準拠）が３．５分以上である重合開始剤を使用することが好ましい。
【０１１６】
尚、本発明における熱硬化時間とは、ＪＩＳ  Ｋ５９０９（１９９４年）に準拠した方法で求めた、前記硬化性組成物を熱板上で熱してゴム状になるまで（より具体的には、硬化が進み、針先に糸状について上がらなくなるまで）の時間である。熱硬化時間が３．５分以上である重合開始剤を使用すると、加熱乾燥する際にカチオン重合開始剤を使用した場合はカチオン種、アニオン重合開始剤を使用した場合はアニオン種が発生しにくく、それ以降室温で重合が進行しにくいため、保存安定性により優れる接着剤層が得られる傾向がある。
【０１１７】
上記カチオン重合開始剤は、熱を吸収するカチオン部と酸の発生源となるアニオン部からなる。上記カチオン重合開始剤としては、例えば、アリールスルホニウム塩、アリールヨードニウム塩、アレン−イオン錯体、第４級アンモニウム塩、アルミニウムキレート、三フッ化ホウ素アミン錯体等が挙げられる。中でも、アリールスルホニウム塩が好ましい。
【０１１８】
アリールスルホニウム塩におけるカチオン部としては、例えば、（４−ヒドロキシフェニル）メチルベンジルスルホニウムイオン、トリフェニルスルホニウムイオン、ジフェニル［４−（フェニルチオ）フェニル］スルホニウムイオン、４−（４−ビフェニリルチオ）フェニル−４−ビフェニリルフェニルスルホニウムイオン、トリ−ｐ−トリルスルホニウムイオン等のアリールスルホニウムイオン（特に、トリアリールスルホニウムイオン）等が挙げられる。
【０１１９】
アリールスルホニウム塩におけるアニオン部としては、例えば、ＳｂＦ6-、ＰＦ6-、ＢＦ4-、（ＣＦ3ＣＦ2）3ＰＦ3-、（ＣＦ3ＣＦ2ＣＦ2）3ＰＦ3-、（Ｃ6Ｆ5）4Ｂ-、（Ｃ6Ｆ5）4Ｇａ-、スルホン酸アニオン（トリフルオロメタンスルホン酸アニオン、ペンタフルオロエタンスルホン酸アニオン、ノナフルオロブタンスルホン酸アニオン、メタンスルホン酸アニオン、ベンゼンスルホン酸アニオン、ｐ−トルエンスルホン酸アニオン等）、（ＣＦ3ＳＯ2）3Ｃ-、（ＣＦ3ＳＯ2）2Ｎ-、過ハロゲン酸イオン、ハロゲン化スルホン酸イオン、硫酸イオン、炭酸イオン、アルミン酸イオン、ヘキサフルオロビスマス酸イオン、カルボン酸イオン、アリールホウ酸イオン、チオシアン酸イオン、硝酸イオン等が挙げられる。
【０１２０】
上記カチオン重合開始剤としては、例えば、商品名「サンエイドＳＩ−１１０Ｌ」、「サンエイドＳＩ−１４５Ｌ」、「サンエイドＳＩ−１５０Ｌ」、「サンエイドＳＩ−１６０Ｌ」、「サンエイドＳＩ−１８０Ｌ」（以上、三新化学工業（株）製）等の市販品を使用することができる。
【０１２１】
アニオン重合開始剤としては、例えば、第１級アミン、第２級アミン、第３級アミン、イミダゾール類、三フッ化ホウ素−アミン錯体等が挙げられる。前記イミダゾール類には、例えば、２−エチル−４−メチルイミダゾール、２−フェニルイミダゾール、１−（２−シアノエチル）−２−エチル−４−メチルイミダゾール、２，４−ジアミノ−６−［２−メチルイミダゾリル−（１）］エチル−ｓ−トリアジン、２−フェニルイミダゾリン、２，３−ジヒドロ−１Ｈ−ピロロ［１，２−ａ］ベンズイミダゾール、１−シアノエチル−２−メチルイミダゾール、１−シアノエチル−２−ウンデシルイミダゾール等が含まれる。また、前記第３級アミンには、例えば、トリス（ジメチルアミノメチル）フェノール、ベンジルジメチルアミン、ＤＢＵ（１，８−ジアザビシクロ［５．４．０］ウンデセン−７）等が含まれる。
【０１２２】
本発明においては、カチオン重合開始剤（特に好ましくは熱カチオン重合開始剤、最も好ましくはアリールスルホニウム塩）を使用することが好ましい。
【０１２３】
本発明の硬化性組成物が重合開始剤を含有する場合、上記重合開始剤の含有量（配合量）は、特に限定されないが、本発明のポリオルガノシルセスキオキサン１００重量部に対して、０．０１〜３．０重量部が好ましく、より好ましくは０．０５〜３．０重量部、さらに好ましくは０．１〜１．０重量部、特に好ましくは０．３〜０．８重量部である。重合開始剤の含有量を０．０１重量部以上とすることにより、硬化反応を効率的に十分に進行させることができ、硬化物の接着性がより向上する傾向がある。一方、重合開始剤の含有量を３．０重量部以下とすることにより、硬化性組成物の保存性が向上したり、硬化物の着色が抑制される傾向がある。
【０１２４】
本発明の硬化性組成物は、さらに、化合物（Ａ）及び本発明のポリオルガノシルセスキオキサン以外のカチオン硬化性化合物（「その他のカチオン硬化性化合物」と称する場合がある）を含んでいてもよい。その他のカチオン硬化性化合物としては、公知乃至慣用のカチオン硬化性化合物を使用することができ、特に限定されないが、例えば、化合物（Ａ）及び本発明のポリオルガノシルセスキオキサン以外のエポキシ化合物（「その他のエポキシ化合物」と称する場合がある）、化合物（Ａ）以外のオキセタン化合物（「その他のオキセタン化合物」と称する場合がある）、化合物（Ａ）以外のビニルエーテル化合物（「その他のビニルエーテル化合物」と称する場合がある）等が挙げられる。なお、本発明の硬化性組成物においてその他のカチオン硬化性化合物は、１種を単独で使用することもできるし、２種以上を組み合わせて使用することもできる。
【０１２５】
上記その他のエポキシ化合物としては、分子内に１以上のエポキシ基（オキシラン環）を有する公知乃至慣用の化合物を使用することができ、特に限定されないが、例えば、脂環式エポキシ化合物（脂環式エポキシ樹脂）、芳香族エポキシ化合物（芳香族エポキシ樹脂）、脂肪族エポキシ化合物（脂肪族エポキシ樹脂）等が挙げられる。
【０１２６】
上記脂環式エポキシ化合物としては、分子内に１個以上の脂環と１個以上のエポキシ基とを有する公知乃至慣用の化合物が挙げられ、特に限定されないが、例えば、（１）分子内に脂環を構成する隣接する２つの炭素原子と酸素原子とで構成されるエポキシ基（「脂環エポキシ基」と称する）を有する化合物；（２）脂環にエポキシ基が直接単結合で結合している化合物；（３）分子内に脂環及びグリシジルエーテル基を有する化合物（グリシジルエーテル型エポキシ化合物）等が挙げられる。
【０１２７】
上記（１）分子内に脂環エポキシ基を有する化合物としては、下記式（ｉ）で表される化合物が挙げられる。
【化２１】
2016204114.tif 000075
【０１２８】
上記式（ｉ）中、Ｙは単結合又は連結基（１以上の原子を有する二価の基）を示す。上記連結基としては、例えば、二価の炭化水素基、炭素−炭素二重結合の一部又は全部がエポキシ化されたアルケニレン基、カルボニル基、エーテル結合、エステル結合、カーボネート基、アミド基、これらが複数個連結した基等が挙げられる。
【０１２９】
上記二価の炭化水素基としては、炭素数が１〜１８の直鎖又は分岐鎖状のアルキレン基、二価の脂環式炭化水素基等が挙げられる。炭素数が１〜１８の直鎖又は分岐鎖状のアルキレン基としては、例えば、メチレン基、メチルメチレン基、ジメチルメチレン基、エチレン基、プロピレン基、トリメチレン基等が挙げられる。上記二価の脂環式炭化水素基としては、例えば、１，２−シクロペンチレン基、１，３−シクロペンチレン基、シクロペンチリデン基、１，２−シクロヘキシレン基、１，３−シクロヘキシレン基、１，４−シクロヘキシレン基、シクロヘキシリデン基等の二価のシクロアルキレン基（シクロアルキリデン基を含む）等が挙げられる。
【０１３０】
上記炭素−炭素二重結合の一部又は全部がエポキシ化されたアルケニレン基（「エポキシ化アルケニレン基」と称する場合がある）におけるアルケニレン基としては、例えば、ビニレン基、プロペニレン基、１−ブテニレン基、２−ブテニレン基、ブタジエニレン基、ペンテニレン基、ヘキセニレン基、ヘプテニレン基、オクテニレン基等の炭素数２〜８の直鎖又は分岐鎖状のアルケニレン基等が挙げられる。特に、上記エポキシ化アルケニレン基としては、炭素−炭素二重結合の全部がエポキシ化されたアルケニレン基が好ましく、より好ましくは炭素−炭素二重結合の全部がエポキシ化された炭素数２〜４のアルケニレン基である。
【０１３１】
上記式（ｉ）で表される脂環式エポキシ化合物の代表的な例としては、３，４，３’，４’−ジエポキシビシクロヘキサン、下記式（ｉ−１）〜（ｉ−１０）で表される化合物等が挙げられる。なお、下記式（ｉ−５）、（ｉ−７）中のｌ、ｍは、それぞれ１〜３０の整数を表す。下記式（ｉ−５）中のＲ’は炭素数１〜８のアルキレン基であり、中でも、メチレン基、エチレン基、プロピレン基、イソプロピレン基等の炭素数１〜３の直鎖又は分岐鎖状のアルキレン基が好ましい。下記式（ｉ−９）、（ｉ−１０）中のｎ１〜ｎ６は、それぞれ１〜３０の整数を示す。また、上記式（ｉ）で表される脂環式エポキシ化合物としては、その他、例えば、２，２−ビス（３，４−エポキシシクロヘキシル）プロパン、１，２−ビス（３，４−エポキシシクロヘキシル）エタン、２，３−ビス（３，４−エポキシシクロヘキシル）オキシラン、ビス（３，４−エポキシシクロヘキシルメチル）エーテル等が挙げられる。
【化２２】
2016204114.tif 000076
【化２３】
2016204114.tif 000077
【０１３２】
上述の（２）脂環にエポキシ基が直接単結合で結合している化合物としては、例えば、下記式（ii）で表される化合物等が挙げられる。
【化２４】
2016204114.tif 000078
【０１３３】
式（ii）中、Ｒ"は、ｐ価のアルコールの構造式からｐ個の水酸基（−ＯＨ）を除いた基（ｐ価の有機基）であり、ｐ、ｎはそれぞれ自然数を表す。ｐ価のアルコール［Ｒ"（ＯＨ）p］としては、２，２−ビス（ヒドロキシメチル）−１−ブタノール等の多価アルコール（炭素数１〜１５のアルコール等）等が挙げられる。ｐは１〜６が好ましく、ｎは１〜３０が好ましい。ｐが２以上の場合、それぞれの（  ）内（外側の括弧内）の基におけるｎは同一でもよく異なっていてもよい。上記式（ii）で表される化合物としては、具体的には、２，２−ビス（ヒドロキシメチル）−１−ブタノールの１，２−エポキシ−４−（２−オキシラニル）シクロヘキサン付加物［例えば、商品名「ＥＨＰＥ３１５０」（（株）ダイセル製）等］等が挙げられる。
【０１３４】
上述の（３）分子内に脂環及びグリシジルエーテル基を有する化合物としては、例えば、脂環式アルコール（特に、脂環式多価アルコール）のグリシジルエーテルが挙げられる。より詳しくは、例えば、２，２−ビス［４−（２，３−エポキシプロポキシ）シクロへキシル］プロパン、２，２−ビス［３，５−ジメチル−４−（２，３−エポキシプロポキシ）シクロへキシル］プロパンなどのビスフェノールＡ型エポキシ化合物を水素化した化合物（水素化ビスフェノールＡ型エポキシ化合物）；ビス［ｏ，ｏ−（２，３−エポキシプロポキシ）シクロへキシル］メタン、ビス［ｏ，ｐ−（２，３−エポキシプロポキシ）シクロへキシル］メタン、ビス［ｐ，ｐ−（２，３−エポキシプロポキシ）シクロへキシル］メタン、ビス［３，５−ジメチル−４−（２，３−エポキシプロポキシ）シクロへキシル］メタンなどのビスフェノールＦ型エポキシ化合物を水素化した化合物（水素化ビスフェノールＦ型エポキシ化合物）；水素化ビフェノール型エポキシ化合物；水素化フェノールノボラック型エポキシ化合物；水素化クレゾールノボラック型エポキシ化合物；ビスフェノールＡの水素化クレゾールノボラック型エポキシ化合物；水素化ナフタレン型エポキシ化合物；トリスフェノールメタンから得られるエポキシ化合物の水素化エポキシ化合物；下記芳香族エポキシ化合物の水素化エポキシ化合物等が挙げられる。
【０１３５】
上記芳香族エポキシ化合物としては、例えば、ビスフェノール類［例えば、ビスフェノールＡ、ビスフェノールＦ、ビスフェノールＳ、フルオレンビスフェノール等］と、エピハロヒドリンとの縮合反応により得られるエピビスタイプグリシジルエーテル型エポキシ樹脂；これらのエピビスタイプグリシジルエーテル型エポキシ樹脂を上記ビスフェノール類とさらに付加反応させることにより得られる高分子量エピビスタイプグリシジルエーテル型エポキシ樹脂；フェノール類［例えば、フェノール、クレゾール、キシレノール、レゾルシン、カテコール、ビスフェノールＡ、ビスフェノールＦ、ビスフェノールＳ等］とアルデヒド［例えば、ホルムアルデヒド、アセトアルデヒド、ベンズアルデヒド、ヒドロキシベンズアルデヒド、サリチルアルデヒド等］とを縮合反応させて得られる多価アルコール類を、さらにエピハロヒドリンと縮合反応させることにより得られるノボラック・アルキルタイプグリシジルエーテル型エポキシ樹脂；フルオレン環の９位に２つのフェノール骨格が結合し、かつこれらフェノール骨格のヒドロキシ基から水素原子を除いた酸素原子に、それぞれ、直接又はアルキレンオキシ基を介してグリシジル基が結合しているエポキシ化合物等が挙げられる。
【０１３６】
上記脂肪族エポキシ化合物としては、例えば、ｑ価の環状構造を有しないアルコール（ｑは自然数である）のグリシジルエーテル；一価又は多価カルボン酸［例えば、酢酸、プロピオン酸、酪酸、ステアリン酸、アジピン酸、セバシン酸、マレイン酸、イタコン酸等］のグリシジルエステル；エポキシ化亜麻仁油、エポキシ化大豆油、エポキシ化ひまし油等の二重結合を有する油脂のエポキシ化物；エポキシ化ポリブタジエン等のポリオレフィン（ポリアルカジエンを含む）のエポキシ化物等が挙げられる。なお、上記ｑ価の環状構造を有しないアルコールとしては、例えば、メタノール、エタノール、１−プロピルアルコール、イソプロピルアルコール、１−ブタノール等の一価のアルコール；エチレングリコール、１，２−プロパンジオール、１，３−プロパンジオール、１，４−ブタンジオール、ネオペンチルグリコール、１，６−ヘキサンジオール、ジエチレングリコール、トリエチレングリコール、テトラエチレングリコール、ジプロピレングリコール、ポリエチレングリコール、ポリプロピレングリコール等の二価のアルコール；グリセリン、ジグリセリン、エリスリトール、トリメチロールエタン、トリメチロールプロパン、ペンタエリスリトール、ジペンタエリスリトール、ソルビトール等の三価以上の多価アルコール等が挙げられる。また、ｑ価のアルコールは、ポリエーテルポリオール、ポリエステルポリオール、ポリカーボネートポリオール、ポリオレフィンポリオール等であってもよい。
【０１３７】
上記その他のオキセタン化合物としては、分子内に１以上のオキセタン環を有する公知乃至慣用の化合物が挙げられ、特に限定されないが、例えば、３，３−ビス（ビニルオキシメチル）オキセタン、３−エチル−３−（ヒドロキシメチル）オキセタン、３−エチル−３−（２−エチルヘキシルオキシメチル）オキセタン、３−エチル−３−［（フェノキシ）メチル］オキセタン、３−エチル−３−（ヘキシルオキシメチル）オキセタン、３−エチル−３−（クロロメチル）オキセタン、３，３−ビス（クロロメチル）オキセタン、１，４−ビス［（３−エチル−３−オキセタニルメトキシ）メチル］ベンゼン、ビス｛［１−エチル（３−オキセタニル）］メチル｝エーテル、４，４'−ビス［（３−エチル−３−オキセタニル）メトキシメチル］ビシクロヘキシル、１，４−ビス［（３−エチル−３−オキセタニル）メトキシメチル］シクロヘキサン、１，４−ビス｛〔（３−エチル−３−オキセタニル）メトキシ〕メチル｝ベンゼン、３−エチル−３−｛〔（３−エチルオキセタン−３−イル）メトキシ〕メチル）｝オキセタン、キシリレンビスオキセタン、３−エチル−３−｛［３−（トリエトキシシリル）プロポキシ］メチル｝オキセタン、オキセタニルシルセスキオキサン、フェノールノボラックオキセタン等が挙げられる。
【０１３８】
上記その他のビニルエーテル化合物としては、分子内に１以上のビニルエーテル基を有する公知乃至慣用の化合物を使用することができ、特に限定されないが、例えば、２−ヒドロキシエチルビニルエーテル（エチレングリコールモノビニルエーテル）、３−ヒドロキシプロピルビニルエーテル、２−ヒドロキシプロピルビニルエーテル、２−ヒドロキシイソプロピルビニルエーテル、４−ヒドロキシブチルビニルエーテル、３−ヒドロキシブチルビニルエーテル、２−ヒドロキシブチルビニルエーテル、３−ヒドロキシイソブチルビニルエーテル、２−ヒドロキシイソブチルビニルエーテル、１−メチル−３−ヒドロキシプロピルビニルエーテル、１−メチル−２−ヒドロキシプロピルビニルエーテル、１−ヒドロキシメチルプロピルビニルエーテル、４−ヒドロキシシクロヘキシルビニルエーテル、１，６−ヘキサンジオールモノビニルエーテル、１，６−ヘキサンジオールジビニルエーテル、１，８−オクタンジオールジビニルエーテル、１，４−シクロヘキサンジメタノールモノビニルエーテル、１，４−シクロヘキサンジメタノールジビニルエーテル、１，３−シクロヘキサンジメタノールモノビニルエーテル、１，３−シクロヘキサンジメタノールジビニルエーテル、１，２−シクロヘキサンジメタノールモノビニルエーテル、１，２−シクロヘキサンジメタノールジビニルエーテル、ｐ−キシレングリコールモノビニルエーテル、ｐ−キシレングリコールジビニルエーテル、ｍ−キシレングリコールモノビニルエーテル、ｍ−キシレングリコールジビニルエーテル、ｏ−キシレングリコールモノビニルエーテル、ｏ−キシレングリコールジビニルエーテル、エチレングリコールジビニルエーテル、ジエチレングリコールモノビニルエーテル、ジエチレングリコールジビニルエーテル、トリエチレングリコールモノビニルエーテル、トリエチレングリコールジビニルエーテル、テトラエチレングリコールモノビニルエーテル、テトラエチレングリコールジビニルエーテル、ペンタエチレングリコールモノビニルエーテル、ペンタエチレングリコールジビニルエーテル、オリゴエチレングリコールモノビニルエーテル、オリゴエチレングリコールジビニルエーテル、ポリエチレングリコールモノビニルエーテル、ポリエチレングリコールジビニルエーテル、ジプロピレングリコールモノビニルエーテル、ジプロピレングリコールジビニルエーテル、トリプロピレングリコールモノビニルエーテル、トリプロピレングリコールジビニルエーテル、テトラプロピレングリコールモノビニルエーテル、テトラプロピレングリコールジビニルエーテル、ペンタプロピレングリコールモノビニルエーテル、ペンタプロピレングリコールジビニルエーテル、オリゴプロピレングリコールモノビニルエーテル、オリゴプロピレングリコールジビニルエーテル、ポリプロピレングリコールモノビニルエーテル、ポリプロピレングリコールジビニルエーテル、イソソルバイドジビニルエーテル、オキサノルボルネンジビニルエーテル、フェニルビニルエーテル、ｎ−ブチルビニルエーテル、イソブチルビニルエーテル、オクチルビニルエーテル、シクロヘキシルビニルエーテル、ハイドロキノンジビニルエーテル、１，４−ブタンジオールジビニルエーテル、シクロヘキサンジメタノールジビニルエーテル、トリメチロールプロパンジビニルエーテル、トリメチロールプロパントリビニルエーテル、ビスフェノールＡジビニルエーテル、ビスフェノールＦジビニルエーテル、ヒドロキシオキサノルボルナンメタノールジビニルエーテル、１，４−シクロヘキサンジオールジビニルエーテル、ペンタエリスリトールトリビニルエーテル、ペンタエリスリトールテトラビニルエーテル、ジペンタエリスリトールペンタビニルエーテル、ジペンタエリスリトールヘキサビニルエーテル等が挙げられる。
【０１３９】
その他のカチオン硬化性化合物として、特に、上述のその他のビニルエーテル化合物のうち、分子内に１個以上の水酸基を有するビニルエーテル化合物を使用した場合には、耐熱黄変性（加熱による黄変が生じにくい特性）に優れた硬化物（接着剤層）が得られるという利点がある。分子内に１個以上の水酸基を有するビニルエーテル化合物が分子内に有する水酸基の数は、特に限定されないが、１〜４個が好ましく、より好ましくは１又は２個である。
【０１４０】
本発明の硬化性組成物におけるその他のカチオン硬化性化合物の含有量（配合量）は、特に限定されないが、本発明のポリオルガノシルセスキオキサンとその他のカチオン硬化性化合物の総量（１００重量％；カチオン硬化性化合物の全量）に対して、５０重量％以下（例えば、０〜５０重量％）が好ましく、より好ましくは３０重量％以下（例えば、０〜３０重量％）、さらに好ましくは１０重量％以下（例えば、０〜１０重量％）である。その他のカチオン硬化性化合物を上記範囲で配合することにより、硬化性組成物や硬化物に対して所望の性能（例えば、硬化性組成物に対する速硬化性や粘度調整等）を付与することができる場合がある。
【０１４１】
（溶剤）
本発明の硬化性組成物には、好ましくは溶剤がさらに含有されていてもよい。溶剤としては、例えば、水、有機溶剤等が挙げられ、本発明のポリオルガノシルセスキオキサン、及び必要に応じて使用される添加物を溶解することができ、且つ重合を阻害しないものであれば特に制限されることはない。
【０１４２】
溶剤は、スピンコートによって塗布するのに適した流動性を付与することができ、且つ重合の進行を抑制可能な温度において加熱することにより容易に除去できる溶剤を使用することが好ましく、沸点（１気圧における）が１７０℃以下の溶剤（例えば、トルエン、酢酸ブチル、メチルイソブチルケトン、キシレン、メシチレン、プロピレングリコールモノメチルエーテル、プロピレングリコールモノメチルエーテルアセテート、シクロヘキサノン等）を１種又は２種以上使用することが好ましい。
【０１４３】
溶剤は、硬化性組成物に含まれる不揮発分の濃度が例えば３０〜８０重量％程度、好ましくは４０〜７０重量％、特に好ましくは５０〜６０重量％となる範囲で使用することが、スピンコートする際に塗布性に優れる点で好ましい。溶剤の使用量が過剰であると、硬化性組成物の粘度が低くなり適度な膜厚（例えば、０．５〜３０μｍ程度）の層を形成することが困難となる傾向がある。一方、溶剤の使用量が少なすぎると、硬化性組成物の粘度が高くなりすぎ、支持体若しくは被着体に均一に塗布することが困難となる傾向がある。
【０１４４】
本発明の硬化性組成物は、さらに、その他任意の成分として、沈降シリカ、湿式シリカ、ヒュームドシリカ、焼成シリカ、酸化チタン、アルミナ、ガラス、石英、アルミノケイ酸、酸化鉄、酸化亜鉛、炭酸カルシウム、カーボンブラック、炭化ケイ素、窒化ケイ素、窒化ホウ素等の無機質充填剤、これらの充填剤をオルガノハロシラン、オルガノアルコキシシラン、オルガノシラザン等の有機ケイ素化合物により処理した無機質充填剤；シリコーン樹脂、エポキシ樹脂、フッ素樹脂等の有機樹脂微粉末；銀、銅等の導電性金属粉末等の充填剤、硬化剤（アミン系硬化剤、ポリアミノアミド系硬化剤、酸無水物系硬化剤、フェノール系硬化剤等）、硬化助剤、硬化促進剤（イミダゾール類、アルカリ金属又はアルカリ土類金属アルコキシド、ホスフィン類、アミド化合物、ルイス酸錯体化合物、硫黄化合物、ホウ素化合物、縮合性有機金属化合物等）、安定化剤（酸化防止剤、紫外線吸収剤、耐光安定剤、熱安定化剤、重金属不活性化剤等）、難燃剤（リン系難燃剤、ハロゲン系難燃剤、無機系難燃剤等）、難燃助剤、補強材（他の充填剤等）、核剤、カップリング剤（化合物（Ａ）以外のシランカップリング剤等）、滑剤、ワックス、可塑剤、離型剤、耐衝撃改良剤、色相改良剤、透明化剤、レオロジー調整剤（流動性改良剤等）、加工性改良剤、着色剤（染料、顔料等）、帯電防止剤、分散剤、表面調整剤（レベリング剤、ワキ防止剤等）、表面改質剤（スリップ剤等）、艶消し剤、消泡剤、抑泡剤、脱泡剤、抗菌剤、防腐剤、粘度調整剤、増粘剤、光増感剤、発泡剤等の慣用の添加剤を含んでいてもよい。これらの添加剤は１種を単独で、又は２種以上を組み合わせて使用できる。上記添加剤の含有量（配合量）は、特に限定されないが、本発明のポリオルガノシルセスキオキサン１００重量部に対して、１００重量部以下が好ましく、より好ましくは３０重量部以下（例えば、０．０１〜３０重量部）、さらに好ましくは１０重量部以下（例えば、０．１〜１０重量部）である。
【０１４５】
本発明の硬化性組成物は、特に限定されないが、上記の各成分を室温で又は必要に応じて加熱しながら攪拌・混合することにより調製することができる。なお、本発明の硬化性組成物は、各成分があらかじめ混合されたものをそのまま使用する１液系の組成物として使用することもできるし、例えば、別々に保管しておいた２以上の成分を使用前に所定の割合で混合して使用する多液系（例えば、２液系）の組成物として使用することもできる。
【０１４６】
本発明の硬化性組成物は、特に限定されないが、常温（約２５℃）で液体であることが好ましい。本発明の硬化性組成物の粘度は、特に限定されないが、スピンコートにて塗布を行う際の膜厚に応じて調整することが好ましく、例えば、０．１〜５０μｍの膜厚で塗布する場合１〜５０００ｍＰａ・ｓとすることが好ましい。本発明の硬化性組成物の粘度が上記範囲内である場合、例えば、シリコンウエハなどの基板に均一な膜厚を有する塗膜を形成することが容易となる。なお、本発明の硬化性組成物の粘度は、粘度計（商品名「ＭＣＲ３０１」、アントンパール社製）を用いて、振り角５％、周波数０．１〜１００（１／ｓ）、温度：２５℃の条件で測定される。
【０１４７】
［硬化物］
本発明の硬化性組成物におけるカチオン硬化性化合物（本発明のポリオルガノシルセスキオキサン等）の重合反応を進行させることにより、該硬化性組成物を硬化させることができ、硬化物（「本発明の硬化物」と称する場合がある）を得ることができる。本発明の硬化物は、例えば、後述の本発明の接着シート１を被接着体に接着した後、硬化性組成物を硬化させることによって、基材上に形成された硬化物として得ることができる。硬化の方法は、周知の方法より適宜選択でき、特に限定されないが、例えば、活性エネルギー線の照射、及び／又は、加熱する方法が挙げられる。上記活性エネルギー線としては、例えば、赤外線、可視光線、紫外線、Ｘ線、電子線、α線、β線、γ線等のいずれを使用することもできる。中でも、取り扱い性に優れる点で、紫外線が好ましい。
【０１４８】
本発明の硬化性組成物を活性エネルギー線の照射により硬化させる際の条件（活性エネルギー線の照射条件等）は、照射する活性エネルギー線の種類やエネルギー、硬化物の形状やサイズ等に応じて適宜調整することができ、特に限定されないが、紫外線を照射する場合には、例えば１〜１０００ｍＪ／ｃｍ2程度とすることが好ましい。なお、活性エネルギー線の照射には、例えば、高圧水銀ランプ、超高圧水銀ランプ、キセノンランプ、カーボンアーク、メタルハライドランプ、太陽光、ＬＥＤランプ、レーザー等を使用することができる。活性エネルギー線の照射後には、さらに加熱処理（アニール、エージング）を施してさらに硬化反応を進行させることができる。
【０１４９】
一方、本発明の硬化性組成物を加熱により硬化させる際の条件は、特に限定されないが、例えば、３０〜２００℃が好ましく、より好ましくは５０〜１９０℃である。硬化時間は適宜設定可能である。
【０１５０】
本発明の硬化物は耐熱性に優れる。このため、本発明の硬化物の熱分解温度は、特に限定されないが、２００℃以上（例えば、２００〜５００℃）が好ましく、より好ましくは２６０℃以上、さらに好ましくは３００℃以上である。尚、熱分解温度は実施例に記載の方法で求められる。
【０１５１】
本発明の硬化性組成物を硬化させることにより得られる硬化物は、被接着体に対する優れた接着性及び密着性を有する。そのため、本発明の硬化性組成物は接着剤（「接着剤組成物」と称する場合がある）、特に熱硬化性接着剤として好ましく使用でき、それを硬化させることにより、被接着体に対する接着性及び密着性に優れた接着剤（さらには、耐クラック性、耐熱性、被接着体に対する接着性及び密着性に優れた接着剤）へと転化させることができる。
【０１５２】
［接着シート］
本発明の硬化性組成物（接着剤組成物）を用いることにより、基材の少なくとも一方の面に、本発明の硬化性組成物から形成された接着剤層（「本発明の接着剤層」と称する場合がある）を有する接着シート（「本発明の接着シート１」と称する場合がある）を得ることができる。本発明の接着シート１は、特に限定されないが、例えば、基材に本発明の硬化性組成物を塗布し、さらに、必要に応じて乾燥させることによって得ることができる。塗布の方法は特に限定されず、周知慣用の手段を利用することができる。また、乾燥の手段や条件も特に限定されず、溶媒等の揮発分をできるだけ除去できる条件を設定することができ、周知慣用の手段を用いることができる。特に、本発明の硬化性組成物が、セロキサイド２０２１Ｐ（（株）ダイセル製）１００重量部に対して１重量部添加して得られる組成物の１３０℃における熱硬化時間が３．５分以上である重合開始剤を含有する場合は、加熱乾燥することにより、硬化反応の進行を抑制しつつ、速やかに溶媒等の揮発分を除去して接着剤層を形成することができる。そのようにして得られた接着剤層は５０℃未満では接着性を有さず、半導体チップ等の電子部品へのダメージを抑制可能な温度で加熱することにより接着性を発現し、その後、速やかに硬化する特性を有する。
【０１５３】
本発明の接着シート１は、基材の片面側のみに接着剤層を有する片面接着シートであってもよいし、基材の両面側に接着剤層を有する両面接着シートであってもよい。本発明の接着シート１が両面接着シートである場合、少なくとも一方の接着剤層が本発明の接着剤層であればよく、他方は、本発明の接着剤層であってもよいし、本発明の接着剤層以外の接着剤層（その他の接着剤層）であってもよい。
【０１５４】
また、上述のように、化合物（Ａ）及び本発明のポリオルガノシルセスキオキサンを用いることにより、耐クラック性、耐熱性、被接着体に対する接着性及び密着性に優れる接着シートを得ることができる。具体的には、基材の少なくとも一方の面に、化合物（Ａ）を含有するアンカーコート層、及び、本発明のポリオルガノシルセスキオキサンを含有する硬化性組成物により形成された接着剤層を有し、前記接着剤層が前記アンカーコート層の表面上に設けられている接着シート（「本発明の接着シート２」と称する場合がある）は、耐クラック性、耐熱性、被接着体に対する接着性及び密着性に優れる。なお、本明細書において、本発明の接着シート１及び本発明の接着シート２を総称して、「本発明の接着シート」と称する場合がある。
【０１５５】
本発明の接着シート２は、例えば、基材の少なくとも一方の面に、化合物（Ａ）を含有する組成物（「アンカーコート剤」と称する場合がある）を用いてアンカーコート層を形成する工程、及び、前記アンカーコート層の表面上に、本発明のポリオルガノシルセスキオキサンを含有する硬化性組成物を用いて接着剤層を形成する工程を少なくとも含む製造方法により製造することができる。上記アンカーコート剤及び上記硬化性組成物の塗布の方法は特に限定されず、周知慣用の手段を利用することができる。また、アンカーコート層及び接着剤層を形成する際の乾燥の手段や条件も特に限定されず、溶媒等の揮発分をできるだけ除去できる条件を設定することができ、周知慣用の手段を用いることができる。上記アンカーコート剤及び上記硬化性組成物は、さらに、上記溶媒、上記添加剤等、本発明の硬化性組成物が含んでいてもよいその他の成分として例示及び説明された成分を含んでいてもよい。
【０１５６】
上記アンカーコート層中の化合物（Ａ）の含有量（配合量）は、特に限定されないが、アンカーコート層の重量（１００重量％）に対して、９０重量％以上（例えば、９０〜１００重量％）が好ましく、より好ましくは９５重量％以上である。
【０１５７】
上記接着剤層（即ち、本発明の接着シート２が有する接着剤層）は、本発明のポリオルガノシルセスキオキサンを含有する硬化性組成物（接着剤組成物）を用いて形成された接着剤層であれば特に限定されず、本発明の接着剤層であってもよく、その他の接着剤層（本発明の接着剤層以外の接着剤層）であってもよい。上記その他の接着剤層を形成する接着剤組成物としては、例えば、第一の本発明の硬化性組成物から化合物（Ａ）を除いた組成物等が挙げられる。
【０１５８】
上記硬化性組成物（即ち、本発明の接着シート２における接着剤層を形成する硬化性組成物）における本発明のポリオルガノシルセスキオキサンの含有量（配合量）は、特に限定されないが、溶媒を除く硬化性組成物の全量（１００重量％）に対して、７０重量％以上（例えば、７０〜１００重量％）が好ましく、より好ましくは８０重量％以上、さらに好ましくは９０重量％以上である。本発明のポリオルガノシルセスキオキサンの含有量を７０重量％以上とすることにより、接着シートの耐熱性がより向上する傾向がある。
【０１５９】
本発明の接着シート２は、基材の片面側のみに接着剤層を有する片面接着シートであってもよいし、基材の両面側に接着剤層を有する両面接着シートであってもよい。本発明の接着シート２が両面接着シートである場合、基材の少なくとも一方の面に上記アンカーコート層及び上記接着剤層が設けられていればよく、他方は、上記アンカーコート層が設けられていてもよく、設けられていなくてもよい。また、他方の接着剤層は、本発明のポリオルガノシルセスキオキサンを含有する硬化性組成物（接着剤組成物）により形成された接着剤層であってもよいし、本発明のポリオルガノシルセスキオキサンを含有しない接着剤組成物により形成された接着剤層であってもよい。
【０１６０】
本発明の接着シートには、シート状のみならず、フィルム状、テープ状、板状等のシート状に類する形態が包含される。
【０１６１】
本発明の接着シートにおける基材としては、周知慣用の基材（接着シートに使用される基材）を使用することができ、特に限定されないが、例えば、プラスチック基材、金属基材、セラミックス基材、半導体基材、ガラス基材、紙基材、木基材、表面が塗装表面である基材等が挙げられる。また、本発明の接着シートにおける基材は、いわゆる剥離ライナーであってもよい。尚、本発明の接着シートは、基材を１層のみ有するものであってもよいし、２層以上有するものであってもよい。また、上記基材の厚みは特に限定されず、例えば、１〜１００００μｍの範囲で適宜選択できる。
【０１６２】
本発明の接着シート１は、本発明の接着剤層を１層のみ有するものであってもよいし、２種以上有するものであってもよい。また、本発明の接着シートにおける接着剤層（本発明の接着剤層、その他の接着剤層）の厚みは、特に限定されず、例えば、０．１〜１００００μｍの範囲で適宜選択できる。
【０１６３】
本発明の接着シート２は、アンカーコート層を１層のみ有するものであってもよいし、２種以上有するものであってもよい。また、アンカーコート層の厚みは、特に限定されず、例えば、０．００１〜１００００μｍの範囲で適宜選択できる。
【０１６４】
本発明の接着シートは、基材、接着剤層、及びアンカーコート層以外にも、その他の層（例えば、中間層、下塗り層等）を有するものであってもよい。
【０１６５】
［積層物］
本発明の接着シートを用いることにより、本発明の接着シートの接着剤層に被接着層（被接着体）が貼付された積層物（「本発明の積層物」と称する場合がある）を得ることができる。上記積層物は、３層以上（少なくとも３層）で構成される積層物（積層体）であって、２層の被接着層（基材及び被接着層）と、これらの被接着層の間に位置する接着剤層（上記被接着層同士を接着する層）とを少なくとも有する積層物である。本発明の積層物は、例えば、本発明の接着シートが片面接着シートである場合には、本発明の接着シートを被接着層に貼り合わせ、次いで、加熱処理を施すことによって上記接着シート中の接着剤層を硬化させることによって、得ることができる。この場合、本発明の接着シートにおける基材が被接着層に当たる積層物が得られる。さらに、本発明の積層物は、例えば、本発明の接着シートが両面接着シートであって、接着剤層の両面に基材としての剥離ライナーが貼着されているものである場合には、本発明の接着シートの一方の剥離ライナーを剥離して露出させた接着剤層に対して被接着層に貼り合わせ、次いで、もう一方の剥離ライナーを剥離して露出させた接着剤層に対して他の被接着層を貼り合わせ、その後、加熱処理を施すことによって接着剤層を硬化させることによって、得ることができる。但し、本発明の積層物の製造方法は、これらの方法に限定されない。なお、本発明の積層物において、本発明の接着シートが本発明の接着シート１である場合、２層の被接着層間に存在する接着剤層は本発明の接着剤層である。一方、本発明の積層物において、本発明の接着シートが本発明の接着シート２である場合、被接着層は、上記アンカーコート層、及び本発明のポリオルガノシルセスキオキサンを含有する硬化性組成物（接着剤組成物）により形成された接着剤層が設けられている側に貼り合わせられる。
【０１６６】
本発明の積層物における被接着層は特に限定されず、例えば、上記接着シートにおける基材と同様のものが例示される。尚、本発明の積層物は、被接着層を２層のみ有するものであってもよいし、３層以上有するものであってもよい。また、被接着層の厚みは特に限定されず、例えば、１〜１０００００μｍの範囲で適宜選択できる。被接着層は、厳密な層状の形態を有していなくてもよい。
【０１６７】
本発明の積層物は、接着剤層（本発明の接着剤層、及び本発明の接着シート２における接着剤層）を１層のみ有するものであってもよいし、２種以上有するものであってもよい。また、接着剤層の厚みは、特に限定されず、例えば、０．１〜１００００μｍの範囲で適宜選択できる。
【０１６８】
本発明の積層物は、上記被接着層と接着剤層以外にも、その他の層（例えば、中間層、下塗り層、その他の接着層等）を有するものであってもよい。
【０１６９】
本発明の積層物としては、具体的には、例えば、半導体チップ、ウエハ等が挙げられる。
【０１７０】
本発明の積層物は、接着剤層が被接着体に対する接着性及び密着性、さらには耐クラック性、耐熱性に優れる。そのため、本発明の積層物が例えば半導体チップの三次元積層体である場合は、従来の半導体よりもより高集積、省電力であるため、実装密度を向上させつつ高性能な電子機器を提供することができる。特に、積層物中の接着層のクラックや剥離は、積層物の製造時や製造された半導体チップ、ウエハ等において配線の破壊の原因となり、結果として積層物や該積層物を用いた装置の故障の原因となる。このため、被接着体に対する接着性、密着性、耐熱性、耐クラック性の高い接着剤は積層物を構成する材料として非常に重要である。従って、本発明の積層物は、高い信頼性を有する。
【０１７１】
また、本発明の積層物（例えば、半導体チップ、ウエハ等）を用いることにより、高集積化された、マイクロプロセッサ、半導体メモリ、電源用ＩＣ、通信用ＩＣ、半導体センサー、ＭＥＭＳ等、又はこれらを組み合わせた半導体を得ることができる。これらの半導体は、高性能なサーバー、ワークステーション、車載用コンピュータ、パーソナルコンピュータ、通信機器、撮影機器、画像表示装置等の装置に使用される。即ち、上記装置は、本発明の積層物を有する。
【実施例】
【０１７２】
以下に、実施例に基づいて本発明をより詳細に説明するが、本発明はこれらの実施例により限定されるものではない。なお、生成物の分子量の測定は、Ａｌｌｉａｎｃｅ  ＨＰＬＣシステム  ２６９５（Ｗａｔｅｒｓ製）、Ｒｅｆｒａｃｔｉｖｅ  Ｉｎｄｅｘ  Ｄｅｔｅｃｔｏｒ  ２４１４（Ｗａｔｅｒｓ製）、カラム：Ｔｓｋｇｅｌ  ＧＭＨHR−Ｍ×２（東ソー（株）製）、ガードカラム：Ｔｓｋｇｅｌ  ｇｕａｒｄ  ｃｏｌｕｍｎ  ＨHRＬ（東ソー（株）製）、カラムオーブン：ＣＯＬＵＭＮ  ＨＥＡＴＥＲ  Ｕ−６２０（Ｓｕｇａｉ製）、溶媒：ＴＨＦ、測定条件：４０℃により行った。また、生成物におけるＴ２体とＴ３体の割合［Ｔ３体／Ｔ２体］の測定は、ＪＥＯＬ  ＥＣＡ５００（５００ＭＨｚ）による29Ｓｉ−ＮＭＲスペクトル測定により行った。【０１７３】
調製例１
温度計、攪拌装置、還流冷却器、及び窒素導入管を取り付けた３００ｍＬのフラスコ（反応容器）に、窒素気流下で２−（３，４−エポキシシクロヘキシル）エチルトリメトキシシラン１６１．５ミリモル（３９．７９ｇ）、フェニルトリメトキシシラン９ミリモル（１．６９ｇ）、及びアセトン１６５．９ｇを仕込み、５０℃に昇温した。このようにして得られた混合物に、５％炭酸カリウム水溶液４．７０ｇ（炭酸カリウムとして１．７ミリモル）を５分で滴下した後、水１７００ミリモル（３０．６０ｇ）を２０分かけて滴下した。なお、滴下の間、著しい温度上昇は起こらなかった。その後、５０℃のまま、重縮合反応を窒素気流下で４時間行った。
重縮合反応後の反応溶液中の生成物を分析したところ、数平均分子量は１９１１であり、分子量分散度は１．４７であった。上記生成物の29Ｓｉ−ＮＭＲスペクトルから算出されるＴ２体とＴ３体の割合［Ｔ３体／Ｔ２体］は１０．３であった。
その後、反応溶液を冷却し、下層液が中性になるまで水洗を行い、上層液を分取した後、１ｍｍＨｇ、５０℃の条件で溶媒量が２５重量％になるまで上層液から溶媒を留去して、無色透明の液状樹脂（エポキシ基含有ポリオルガノシルセスキオキサン（１）の７５重量％溶液）を得た。【０１７４】
実施例１
（アンカーコート剤の調製）
８−グリシドキシオクチルトリメトキシシラン（商品名「ＫＢＭ−４８０３」、信越化学工業（株）製）３重量部及びプロピレングリコールモノメチルエーテルアセテート７重量部を混合し、アンカーコート剤（１）を得た。【０１７５】
（接着剤組成物の調製）
調製例１で得られたエポキシ基含有ポリオルガノシルセスキオキサン（１）の７５重量％溶液１００重量部、アンチモン系スルホニウム塩（商品名「サンエイド  ＳＩ−１５０Ｌ」、三新化学工業（株）製、セロキサイド２０２１Ｐ（（株）ダイセル製）１００重量部に対して１重量部添加して得られる組成物の１３０℃における熱硬化時間：５．４分）０．３７５重量部（固形分換算）、及びプロピレングリコールモノメチルエーテルアセテート５０重量部を混合し接着剤組成物（１）を得た。【０１７６】
（接着シートの作製）
シリコンウエハ（４インチ、（株）ＳＵＭＣＯ製）の片面に上記アンカーコート剤（１）をスピンコートで塗布し、１５０℃で５分加熱してアンカーコート層を形成した。続いて、上記アンカーコート層の表面に、上記接着剤組成物（１）をスピンコートで塗布し、８０℃で４分加熱し、次いで、１００℃で２分加熱することによって溶媒を除去して接着剤層（厚み５μｍ）を形成し、接着シート（１）［シリコンウエハ／アンカーコート層／接着剤層］を得た。【０１７７】
（積層物の作製）
ガラス板（４インチ、ＳＣＨＯＴＴ日本（株）製）の片面に上記アンカーコート剤（１）をスピンコートで塗布し、１５０℃で５分加熱してアンカーコート層を形成した。続いて、上記アンカーコート層の表面に、上記接着剤組成物（１）をスピンコートで塗布し、８０℃で４分加熱し、次いで、１００℃で２分加熱することによって溶媒を除去して接着剤層（厚み５μｍ）を形成し、接着剤層付きガラス板［ガラス板／アンカーコート層／接着剤層］を得た。
別のガラス板（４インチ、ＳＣＨＯＴＴ日本（株）製）の片面に上記アンカーコート剤（１）をスピンコートで塗布し、１５０℃で５分加熱してアンカーコート層を形成し、アンカーコート層付きガラス板［ガラス板／アンカーコート層］を得た。
減圧下で、上記アンカーコート層付きガラス板のアンカーコート層面を、上記接着剤層付きガラス板の接着剤層面と合わせ、６０℃に加熱しながら２００ｇ／ｃｍ2の圧力をかけて貼り合わせた後、１５０℃で３０分加熱し、次いで、１７０℃で３０分加熱することにより、積層物（１）［ガラス板／アンカーコート層／接着剤層／アンカーコート層／ガラス板］を得た。【０１７８】
実施例２
（接着剤組成物の調製）
調製例１で得られたエポキシ基含有ポリオルガノシルセスキオキサン（１）の７５重量％溶液１００重量部、８−グリシドキシオクチルトリメトキシシラン（商品名「ＫＢＭ−４８０３」、信越化学工業（株）製）２．２５重量部、アンチモン系スルホニウム塩（商品名「サンエイド  ＳＩ−１５０Ｌ」、三新化学工業（株）製、セロキサイド２０２１Ｐ（（株）ダイセル製）１００重量部に対して１重量部添加して得られる組成物の１３０℃における熱硬化時間：５．４分）０．３７５重量部（固形分換算）、及びプロピレングリコールモノメチルエーテルアセテート５０重量部を混合し、接着剤組成物（２）を得た。【０１７９】
（接着シートの作製）
シリコンウエハ（４インチ、（株）ＳＵＭＣＯ製）の片面に上記接着剤組成物（２）をスピンコートで塗布し、８０℃で４分加熱し、次いで、１００℃で２分加熱することによって溶媒を除去して接着剤層を形成し、接着シート（２）［シリコンウエハ／エポキシ基含有シラン化合物含有接着剤層］を得た。【０１８０】
（積層物の作製）
ガラス板（４インチ、ＳＣＨＯＴＴ日本（株）製）の片面に上記接着剤組成物（２）をスピンコートで塗布し、８０℃で４分加熱し、次いで、１００℃で２分加熱することによって溶媒を除去して接着剤層（厚み５μｍ）を形成し、接着剤層付きガラス板［ガラス板／エポキシ基含有シラン化合物含有接着剤層］を得た。
別のガラス板（４インチ、ＳＣＨＯＴＴ日本（株）製）の片面に上記アンカーコート剤（１）をスピンコートで塗布し、１５０℃で５分加熱してアンカーコート層を形成し、アンカーコート層付きガラス板［ガラス板／アンカーコート層］を得た。
減圧下で、上記アンカーコート層付きガラス板のアンカーコート層面を、上記エポキシ基含有シラン化合物含有接着剤層付きガラス板のエポキシ基含有シラン化合物含有接着剤層面と合わせ、６０℃に加熱しながら２００ｇ／ｃｍ2の圧力をかけて貼り合わせた後、１５０℃で３０分加熱し、次いで、１７０℃で３０分加熱することにより、積層物（２）［ガラス板／アンカーコート層／エポキシ基含有シラン化合物含有接着剤層／ガラス板］を得た。【０１８１】
比較例１
（アンカーコート剤の調製）
３−グリシドキシプロピルトリエトキシシラン（商品名「ＫＢＥ−４０３」、信越化学工業（株）製）３重量部、及びプロピレングリコールモノメチルエーテルアセテート７重量部を混合し、アンカーコート剤（２）を得た。【０１８２】
（接着剤組成物の調製）
調製例１で得られたエポキシ基含有ポリオルガノシルセスキオキサン（１）の７５重量％溶液１００重量部、３−グリシドキシプロピルトリエトキシシラン（商品名「ＫＢＥ−４０３」、信越化学工業（株）製）２．２５重量部、アンチモン系スルホニウム塩（商品名「サンエイド  ＳＩ−１５０Ｌ」、三新化学工業（株）製、セロキサイド２０２１Ｐ（（株）ダイセル製）１００重量部に対して１重量部添加して得られる組成物の１３０℃における熱硬化時間：５．４分）０．３７５重量部（固形分換算）、及びプロピレングリコールモノメチルエーテルアセテート５０重量部を混合し、接着剤組成物（３）を得た。【０１８３】
（接着シートの作製）
アンカーコート剤（１）の代わりにアンカーコート剤（２）を、接着剤組成物（１）の代わりに接着剤組成物（３）を用いたこと以外は、実施例１と同様にして、接着シート（３）［シリコンウエハ／アンカーコート層／エポキシ基含有シラン化合物含有接着剤層］を得た。【０１８４】
（積層物の作製）
アンカーコート剤（１）の代わりにアンカーコート剤（２）を、接着剤組成物（１）の代わりに接着剤組成物（３）を用いたこと以外は、実施例１と同様にして、積層物（３）［ガラス板／アンカーコート層／エポキシ基含有シラン化合物含有接着剤層／アンカーコート層／ガラス板］を得た。【０１８５】
比較例２
（接着シートの作製）
接着剤組成物（２）の代わりに接着剤組成物（３）を用いたこと以外は、実施例２と同様にして、接着シート（４）［シリコンウエハ／エポキシ基含有シラン化合物含有接着剤層］を得た。【０１８６】
（積層物の作製）
アンカーコート剤（１）の代わりにアンカーコート剤（２）を、接着剤組成物（２）の代わりに接着剤組成物（３）を用いたこと以外は、実施例２と同様にして、積層物（４）［ガラス板／アンカーコート層／エポキシ基含有シラン化合物含有接着剤層／ガラス板］を得た。【０１８７】
比較例３
（接着シートの作製）
接着剤組成物（２）の代わりに接着剤組成物（１）を用いたこと以外は、実施例２と同様にして、接着シート（５）［シリコンウエハ／接着剤層］を得た。【０１８８】
（積層物の作製）
アンカーコート層を設けなかったこと、及び接着剤組成物（２）の代わりに接着剤組成物（１）を用いたこと以外は、実施例２と同様にして、積層物（５）［ガラス板／接着剤層／ガラス板］を得た。【０１８９】
実施例及び比較例で得られた接着シート及び積層物について以下の通り評価を行った。【０１９０】
（１）耐熱性
実施例及び比較例で得られた接着剤組成物を１５０℃で３０分加熱し、次いで、１７０℃で３０分加熱して得られた接着剤層の硬化物について、熱分析装置（商品名「ＴＧ−ＤＴＡ６３００」、セイコーインスツル（株）製）を用いて熱重量分析し、熱分解温度を測定した。尚、熱分解温度とは、図１に示すように、初期の重量減少のない、或いは漸減しているところ（図中のＡで示される範囲）の接線と、急激に重量減少が起こっているところ（図中のＢで示される範囲）の変曲点の接線が交叉するところの温度である。そして、耐熱性を下記基準で評価した。結果を表１の「耐熱性」の欄に示す。
〇（良好）：熱分解温度が２６０℃以上
×（不良）：熱分解温度が２６０℃未満【０１９１】
（２）密着性
実施例及び比較例で得られた接着シートを１５０℃で３０分加熱し、次いで、１７０℃で３０分加熱して接着剤層を硬化させた。得られた接着剤層の硬化物について、碁盤目テープ試験（ＪＩＳ  Ｋ５４００−８．５準拠）によってガラス板への密着性を評価した。そして、以下の基準で評価した。結果を表１の「密着性」の欄に示す。
○（良好）：シリコンウエハからの接着剤層の剥離は見られない
×（不良）：シリコンウエハからの接着剤層の剥離があった【０１９２】
（３）接着性
実施例及び比較例で得られた積層物の接着界面にカミソリ刃（商品名「片刃トリミング用カミソリ」、日新ＥＭ（株）製）を挿入し、積層物の接着界面を観察し、以下の基準で評価した。結果を表１の「接着性」の欄に示す。なお、実施例２及び比較例２については、アンカーコート層を有する側の接着界面を観察した。
○（良好）：界面での剥離は生じなかった
×（不良）：界面で剥離が発生した【０１９３】
（４）耐クラック性
実施例及び比較例で得られた接着シートを１５０℃で３０分加熱し、次いで、１７０℃で３０分加熱して接着剤層を硬化させた。硬化後の接着剤層に冷熱衝撃を付与し、クラックの発生の有無を確認し、以下の基準で評価した。なお、耐クラック性は、２００℃で３０分加熱し、続いて室温まで急冷して冷熱衝撃を付与したものと、２５０℃で３０分加熱し、続いて室温まで急冷して冷熱衝撃を付与したものについて評価を行った。結果を表１の「耐クラック性（２００℃）」、及び「耐クラック性（２５０℃）」の欄にそれぞれ示す。
○（良好）：接着剤層にクラックの発生は見られなかった
×（不良）：接着剤層にクラックが発生した【０１９４】
【表１】
2016204114.tif 000079
【０１９５】
実施例３
（接着剤組成物の調製）
調製例１で得られたエポキシ基含有ポリオルガノシルセスキオキサン（１）１００重量部、プロピレングリコールモノメチルエーテルアセテート５０重量部、アンチモン系スルホニウム塩（商品名「ＳＩ−１５０Ｌ」、三新化学工業（株）製、セロキサイド２０２１Ｐ（（株）ダイセル製）１００重量部に対して１重量部添加して得られる組成物の１３０℃における熱硬化時間：５．４分）０．４５重量部（固形分換算）、及び（４−ヒドロキシフェニル）ジメチルスルホニウムメチルサルファイト（商品名「サンエイドＳＩ助剤」、三新化学工業（株）製）０．０５重量部を混合し、接着剤組成物（Ｉ）を得た。【０１９６】
（接着剤層の作製）
シリコン板（サイズ：２ｃｍ×５ｃｍ、（株）ＳＵＭＣＯ製、直径１００ｍｍのシリコンウエハをダイシングして得た）にシランカップリング剤（商品名「ＫＢＥ４０３」、信越化学工業（株）製）をスピンコートで塗布し、１２０℃で５分加熱して、シランカップリング剤層付きシリコン板を得た。
シランカップリング剤層付きシリコン板のシランカップリング剤層表面に接着剤組成物（Ｉ）をスピンコートで塗布し、８０℃で４分、次いで１００℃で２分加熱して残留する溶剤を除去して、接着剤層（Ｉ）付きシリコン板［接着剤層（Ｉ）／シランカップリング剤層／シリコン板］を得た。接着剤層（Ｉ）の膜厚は５〜６μｍであった。【０１９７】
（積層物の作製）
ガラス板（４インチ、ＳＣＨＯＴＴ日本（株）製）にシランカップリング剤（商品名「ＫＢＥ４０３」、信越化学工業（株）製）をスピンコートで塗布し、１２０℃で５分加熱して、シランカップリング剤層付きガラス板を得た。
減圧下で、得られたシランカップリング剤層付きガラス板のシランカップリング剤層面を、上記（接着剤層の作製）で得られた接着剤層（Ｉ）付きシリコン板（室温で２４時間保管後）の接着剤層（Ｉ）面と合わせ、６０℃に加熱しながら２００ｇ／ｃｍ2の圧力をかけて貼り合わせた後、１５０℃で３０分加熱し、次いで、１７０℃で３０分加熱することにより、積層物（Ｉ）［シリコン板／シランカップリング剤層／接着層（Ｉ）／シランカップリング剤層／ガラス板］を得た。【０１９８】
実施例３で得られた接着剤組成物（Ｉ）、接着剤層（Ｉ）、積層物（Ｉ）について以下の通り評価を行った。
（耐熱性）
接着剤組成物（Ｉ）を１５０℃で３０分加熱し、次いで、１７０℃で３０分加熱して得られた硬化物について、熱分析装置（商品名「ＴＧ−ＤＴＡ６３００」、セイコーインスツル（株）製）を用いて熱重量分析した結果、熱分解温度（Ｔ）は、２６０℃以上であり、耐熱性に優れていることがわかった。尚、熱分解温度（Ｔ）とは、図１に示すように、初期の重量減少のない、或いは漸減しているところ（図中のＡで示される範囲）の接線と、急激に重量減少が起こっているところ（図中のＢで示される範囲）の変曲点の接線が交叉するところの温度である
（密着性）
接着剤層（Ｉ）付きシリコン板における接着剤層（Ｉ）を１５０℃で３０分加熱し、次いで、１７０℃で３０分加熱して硬化させた。得られた接着剤層（Ｉ）の硬化物について、碁盤目テープ試験（ＪＩＳ  Ｋ５４００−８．５準拠）によってシリコン板への密着性を評価した。その結果、シリコン板からの剥離は見られず、密着性に優れることが確認された。
（接着性）
積層物（Ｉ）の接着界面にカミソリ刃（商品名「片刃トリミング用カミソリ」、日新ＥＭ（株）製）を挿入したところ、界面での剥離は生じず、接着層は接着性に優れることが確認された。【０１９９】
実施例４
（接着剤組成物の調製）
調製例１で得られたエポキシ基含有ポリオルガノシルセスキオキサン（１）１００重量部、プロピレングリコールモノメチルエーテルアセテート５０重量部、アンチモン系スルホニウム塩（商品名「ＳＩ−１５０Ｌ」、三新化学工業（株）製、セロキサイド２０２１Ｐ（（株）ダイセル製）１００重量部に対して１重量部添加して得られる組成物の１３０℃における熱硬化時間：５．４分）０．４５重量部（固形分換算）、（４−ヒドロキシフェニル）ジメチルスルホニウムメチルサルファイト（商品名「サンエイドＳＩ助剤」、三新化学工業（株）製）０．０５重量部、及び３，９−ビス（２，６−ジ−ｔ−ブチル−４−メチルフェノキシ）−２，４，８，１０−テトラオキサ−３，９−ジホスファスピロ［５．５］ウンデカン（商品名「アデカスタブ  ＰＥＰ−３６」、（株）ＡＤＥＫＡ製）０．５重量部を混合し、接着剤組成物（II）を得た。【０２００】
（接着剤層の作製）
接着剤組成物（Ｉ）に代えて接着剤組成物（II）を使用した以外は実施例３と同様にして接着剤層（II）付きシリコン板を得た。接着剤層（II）の膜厚は５〜６μｍであった。【０２０１】
（積層物の作製）
減圧下で、実施例３と同様の方法で作製したシランカップリング剤層付きガラス板のシランカップリング剤層面を、上記（接着剤層の作製）で得られた接着剤層（II）付きシリコン板（室温で７２時間保管後）の接着剤層（II）面と合わせ、６０℃に加熱しながら２００ｇ／ｃｍ2の圧力をかけて貼り合わせた後、１５０℃で３０分加熱し、次いで、１７０℃で３０分加熱することにより、積層物（II）［シリコン板／シランカップリング剤層／接着層（II）／シランカップリング剤層／ガラス板］を得た。【０２０２】
実施例４で得られた接着剤組成物（II）、接着剤層（II）、積層物（II）について、実施例３と同様にして以下の通り評価を行った。
（耐熱性）
熱分解温度（Ｔ）は、２６０℃以上であり、耐熱性に優れていることがわかった。
（密着性）
シリコン板からの剥離は見られず、密着性に優れることが確認された。
（接着性）
界面での剥離は生じず、接着層は接着性に優れることが確認された。【０２０３】
比較例４
（接着剤組成物の調製）
調製例１で得られたエポキシ基含有ポリオルガノシルセスキオキサン（１）１００重量部、プロピレングリコールモノメチルエーテルアセテート５０重量部、アンチモン系スルホニウム塩（商品名「ＳＩ−１５０Ｌ」、及び三新化学工業（株）製、セロキサイド２０２１Ｐ（（株）ダイセル製）１００重量部に対して１重量部添加して得られる組成物の１３０℃における熱硬化時間：５．４分）０．５重量部（固形分換算）を混合し、接着剤組成物（III）を得た。【０２０４】
（接着剤層の作製）
接着剤組成物（Ｉ）に代えて接着剤組成物（III）を使用した以外は実施例３と同様にして接着剤層（III）付きシリコン板を得た。接着剤層（III）の膜厚は５〜６μｍであった。【０２０５】
（積層物の作製）
減圧下で、実施例３と同様の方法で作製したシランカップリング剤層付きガラス板のシランカップリング剤層面を、上記（接着剤層の作製）で得られた接着剤層（III）付きシリコン板（室温で７２時間保管後）の接着剤層（III）面と合わせ、６０℃に加熱しながら２００ｇ／ｃｍ2の圧力をかけて貼り合わせようとしたが、貼り合わせができなかった。
【産業上の利用可能性】
【０２０６】
本発明の硬化性組成物は接着剤、特に熱硬化性接着剤として好ましく使用でき、それを硬化させることにより、被接着体に対する接着性及び密着性に優れた接着剤（さらには、耐クラック性、耐熱性、被接着体に対する接着性及び密着性に優れた接着剤）へと転化させることができる。
【図１】
2016204114.tif 000104
【国際調査報告】
2016204114.tif 000105
2016204114.tif 000106
2016204114.tif 000107
2016204114.tif 000108